(57)【要約】  本発明は、液晶表示装置製造工程における染顔料の分解および染顔料に含まれる不純物の液晶組成物への染み出しに起因する液晶層の電圧保持率（ＶＨＲ）の低下を防止し、白抜け、配向むら、焼き付けなどの表示不良の問題を解決する液晶表示装置を提供する。  本発明は、対向に配置された第一の基板（２）及び第二の基板（３）と、前記第一の基板と前記第二の基板との間に充填された液晶層（４）と、ブラックマトリックス及び少なくともＲＧＢ三色画素部から構成されるカラーフィルタ（９）と、を有し、前記液晶層が特定の化合物を含み、前記ＲＧＢ三色画素部が、色材として、特定の化合物を含有し、少なくとも一方の基板表面に配向膜を備えておらず、液晶層に含まれる自発配向性化合物又はそれらが重合した重合物から形成された配向制御層を有する液晶表示装置を提供することにより、上記課題を解決する。
2020121822.tif 000002
【特許請求の範囲】
【請求項１】
対向に配置された第一の基板及び第二の基板と、前記第一の基板と前記第二の基板との間に充填された液晶層と、ブラックマトリックス及び少なくともＲＧＢ三色画素部から構成されるカラーフィルタと、を有し、前記液晶層が一般式（Ｉ）【化１】
2020121822.tif 000124
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（ＩＩ）
【化２】
2020121822.tif 000125
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素原子で置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有し、さらに、配向助剤を含有し、前記ＲＧＢ三色画素部が、色材として、Ｒ画素部中にはジケトピロロピロール顔料及び油溶性赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及びカチオン性青色有機染料から選ばれる１種又は２種以上を含有する、前記第一の基板と前記第二の基板のうち少なくとも一方の基板表面に配向膜を備えておらず、液晶層に含まれる配向助剤又はそれらが重合した重合物から形成された配向制御層を有する液晶表示装置。
【請求項２】
前記Ｒ画素部中のジケトピロロピロール顔料が、Ｃ．Ｉ．Ｐｉｇｍｅｎｔ  Ｒｅｄ  ２５４、同２５５、２６４、臭素化ジケトピロロピロール顔料、溶剤性赤色有機染料がＣ．Ｉ．Ｓｏｌｖｅｎｔ  Ｒｅｄ  ５２、同１１１、同１２４、同１３５、同１４１、同１４５、同１５１、同１７９であることを特徴とする請求項１に記載の液晶表示装置。
【請求項３】
前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２、同６３、フタロシアニン系緑色染料が、下記一般式（ＰＩＧ−１）で表される染料、フタロシアニン系青色染料が、Ｃ．Ｉ．Ｓｏｌｖｅｎｔ  Ｂｌｕｅ  ６７、アゾ系黄色有機染料が、Ｃ．Ｉ．Ｓｏｌｖｅｎｔ  Ｙｅｌｌｏｗ  １６２であることを特徴とする請求項１又は２に記載の液晶表示装置。【化３】
2020121822.tif 000126
（式中、一般式（ＰＩＧ−１）において、Ｘ１ｉ〜Ｘ１６ｉは、水素原子、フッ素原子、塩素原子、臭素原子または一般式（ＰＩＧ−２）、（ＰＩＧ−３）、（ＰＩＧ−４）、（ＰＩＧ−５）を表す。ひとつのベンゼン環に結合した４個のＸの原子は同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１7ｉは酸素、イオウ、スルホン（−ＳＯ２−）を表す。Ｘ１8ｉは、水素原子、置換基を有していてもよい炭素数１から２９のアルキル基、の炭素数２から２０のアルケニル基、炭素数３から３０のアルキニル基、炭素数３から３０シクロアルキル基、３から３０シクロアルケニル基、炭素数６から３０のシクロアルキニル基、又は炭素数６から３０アリール基を表す。ｋは１から５の整数を表す。
【請求項４】
前記Ｂ画素部中のε型銅フタロシニアン顔料がＣ．Ｉ．Ｐｉｇｍｅｎｔ  １５：６、カチオン性青色有機染料が、下記一般式（ＰＩＧ−６）、（ＰＩＧ−７）で表される染料であることを特徴とする請求項１〜３の何れか一項に記載の液晶表示装置。【化４】
2020121822.tif 000127
（式中、Ｒ１ｊ〜Ｒ６ｊは各々独立して水素原子、置換基を有していてもよい炭素数１〜８のアルキル基、又は置換基を有してもよいアリール基を表す。Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよい。Ｒ７ｊ及びＸ８ｊは各々独立して水素原子、ハロゲン原子、又は置換基を有してもよい炭素数１〜８のアルキル基を示す。Ｚ１ｊは炭素数４〜１２のアルキル基、又は、−Ｒ７ｊ−Ｂ１ｊ−Ｒ８ｊ−を表す。Ｒ７ｊおよびＲ８ｊは各々独立に置換基を有していてもよい炭素数２〜８のアルキル基を表す。［Ａ］ｂ−は任意のｂ価のアニオンを表す。、ａは２以上の整数を表す。ｂは２以上の整数を表す）
【請求項５】
前記配向助剤が、メソゲン基、吸着基及び配向誘導基を有する請求項１〜４の何れか一項に記載の液晶表示装置。
【請求項６】
前記吸着基が水素結合により吸着媒と結合可能な基である請求項５に記載の液晶表示装置。
【請求項７】
前記吸着基がＮ、Ｏ、Ｓ、Ｐ、Ｂ及びＳｉからなる群から選択される少なくとも１種のヘテロ原子と炭素原子とが連結した原子団を有する極性要素を含む基である請求項５〜６の何れか一項に記載の液晶表示装置。
【請求項８】
前記吸着基が一般式（ＡＴ）【化５】
2020121822.tif 000128
（式中、ＳｐＡＴ１は、単結合、炭素原子数１〜２５個の直鎖状又は分岐状のアルキレン基を表し、前記アルキレン基中の水素原子は−ＯＨ、−ＣＮ、−ＷＡＴ１−ＺＡＴ１又はＰＡＰ１−ＳｐＡＰ１−に置換されてもよく、前記アルキレン基中の−ＣＨ２−は酸素原子が直接結合しないように環式基、−Ｏ−、−ＣＯＯ−、−Ｃ（＝Ｏ）−、−ＯＣＯ−、−ＣＨ＝ＣＨ−に置換されてもよく、ＷＡＴ１は、単結合又は一般式（ＷＡＴ１）又は（ＷＡＴ２）を表し、
【化６】
2020121822.tif 000129
（式中、ＳｐＷＡＴ１及びＳｐＷＡＴ２はそれぞれ独立して、単結合、炭素原子数１〜２５個の直鎖状又は分岐状のアルキレン基を表し、前記アルキレン基中の水素原子は−ＯＨ、−ＣＮ、−ＳｐＡＴ１−ＷＡＴ１−ＺＡＴ１又はＰＡＰ１−ＳＡＰ１−に置換されてもよく、前記アルキレン基中の−ＣＨ２−は酸素原子が直接結合しないように環式基、−Ｏ−、−ＣＯＯ−、−Ｃ（＝Ｏ）−、−ＯＣＯ−、−ＣＨ＝ＣＨ−に置換されてもよい。）ＺＡＴ１は、極性要素を含む１価の基を表し、ＺＡＴ１中の水素原子は−ＯＨ、−ＣＮ、−ＳｐＡＴ１−ＷＡＴ１−ＺＡＴ１又はＰＡＰ１−ＳＡＰ１−に置換されてもよく、ＰＡＰ１−ＳｐＡＰ１−は重合性基を表す。）で表される請求項５〜７の何れか一項に記載の液晶表示装置。
【請求項９】
前記メソゲン基が一般式（ＡＬ）【化７】
2020121822.tif 000130
（式中、ＺＡＬ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表し、このアルキレン基中の１個又は隣接しない２個以上の−ＣＨ２−は−Ｏ−、−ＣＯＯ−又は−ＯＣＯ−で置換されてもよく、ＡＡＬ１及びＡＡＬ２はそれぞれ独立して、２価の環式基を表し、ＺＡＬ及びＡＡＬ中の１個又は２個以上の水素原子はそれぞれ独立して、ハロゲノ基、吸着基、Ｐａｌ−Ｓｐａｌ−又は１価の有機基で置換されていてもよく、  なお、分子内にＺＡＬ１及びＡＡＬ１が複数存在する場合に、それぞれ互いに同一であっても異なっていてもよく、ｍＡＬ１は、１〜５の整数を表し、Ｐａｌ−Ｓｐａｌ−は重合性基を表し、上記式中の左端の＊及び右端の＊は結合手を表す。）で表される請求項５〜８の何れか一項に記載の液晶表示素子。
【請求項１０】
前記配向誘導基が直鎖状若しくは分岐状の炭素原子数１〜２０のアルキル基を表し、当該アルキル基中の１個又は２個以上の−ＣＨ２−は酸素原子が直接結合することなく、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、当該アルキル基中の１個又は２個以上の水素原子はそれぞれ独立して、ハロゲノ基に置換していてもよい請求項５〜９の何れか一項に記載の液晶表示装置。
【請求項１１】
前記配向助剤が、重合するための重合性基を有する請求項５〜１０の何れか一項に記載の液晶表示装置。
【請求項１２】
前記重合性基がＰＡＰ１−ＳｐＡＰ１−で表される基であり、ＰＡＰ１が、以下の一般式（ＡＰ−１）〜一般式（ＡＰ−９）【化８】
2020121822.tif 000131
（式中、ＲＡＰ１及びＲＡＰ２はそれぞれ独立して、水素原子、炭素原子数１〜５のアルキル基又は炭素原子数１〜１０のハロゲン化アルキル基を表し、該アルキル基中の１個又は２個以上の−ＣＨ２−は−Ｏ−又は−ＣＯ−により置換されていてもよく、該アルキル基中の１個又は２個以上の水素原子はそれぞれ独立して、ハロゲン原子又は水酸基に置換されていてもよく、ＷＡＰ１は単結合、−Ｏ−、−ＣＯＯ−又は−ＣＨ２−を表し、ｔＡＰ１は、０、１又は２を表す。）で表される請求項１１に記載の液晶表示装置。
【請求項１３】
前記液晶層を構成する液晶組成物が前記一般式（ＩＩ）で表される化合物として、一般式（ＩＩ−１）で表される化合物を含有する請求項１〜１２の何れか一項に記載の液晶表示装置。【化９】
2020121822.tif 000132
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。）
【請求項１４】
前記液晶層を構成する液晶組成物が、更に一般式（ＩＩＩ）【化１０】
2020121822.tif 000133
（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−を表し、ｎは０、１又は２を表す。ただし、一般式（Ｉ）、一般式（ＩＩ−１）で表される化合物を除く。）で表される化合物を含有する請求項１３の何れか一項に記載の液晶表示装置。
【請求項１５】
前記配向制御層が重合性基を有する配向助剤が重合した重合物から形成された配向制御層である請求項１〜１４のいずれか一項に記載の液晶表示装置。
【請求項１６】
前記液晶層が下記一般式（Ｐ）【化１１】
2020121822.tif 000134
（式（Ｐ）中、Ｒｐ１は、水素原子、フッ素原子、シアノ基、炭素原子数１〜１５のアルキル基又は−Ｓｐｐ２−Ｐｐ２を表す。ただし、アルキル基中に存在する１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよい。また、アルキル基中に存在する１個又は２個以上の水素原子は、それぞれ独立して、シアノ基、フッ素原子又は塩素原子で置換されてもよい。  Ｐｐ１及びＰｐ２は、それぞれ独立して、下記一般式（Ｐｐ１−１）〜式（Ｐｐ１−９）のいずれかを表す。
【化１２】
2020121822.tif 000135
（式中、Ｒｐ１１及びＲｐ１２は、それぞれ独立して、水素原子、炭素原子数１〜５のアルキル基又は炭素原子数１〜５のハロゲン化アルキル基を表し、Ｗｐ１１は、単結合、−Ｏ−、−ＣＯＯ−、−ＯＣＯ−、又は−ＣＨ２−を表し、ｔｐ１１は、０、１又は２を表すが、分子内にＲｐ１１、Ｒｐ１２、Ｗｐ１１及び／又はｔｐ１１が複数存在する場合、それらは同一であっても異なってもよい。）  Ｓｐｐ１及びＳｐｐ２は、それぞれ独立して、単結合又はスペーサ基を表す。  Ｚｐ１及びＺｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）２−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１は、それぞれ独立して、水素原子又は炭素原子数１〜４のアルキル基を表すが、分子内にＲＺＰ１が複数存在する場合、それらは同一であっても異なってもよい。）を表す。  Ａｐ１、Ａｐ２及びＡｐ３は、それぞれ独立して、（ａｐ）  １，４−シクロヘキシレン基（この基中に存在する１個の−ＣＨ２−又は隣接していない２個以上の−ＣＨ２−は、−Ｏ−で置換されてもよい。）（ｂｐ）  １，４−フェニレン基（この基中に存在する１個の−ＣＨ＝又は隣接していない２個以上の−ＣＨ＝は、−Ｎ＝で置換されてもよい。）及び（ｃｐ）  ナフタレン−２，６−ジイル基、ナフタレン−１，４−ジイル基、ナフタレン−１，５−ジイル基、１，２，３，４−テトラヒドロナフタレン−２，６−ジイル基、デカヒドロナフタレン−２，６−ジイル基、フェナントレン−２，７−ジイル基又はアントラセン−２，６−ジイル基（これらの基中に存在する１個の−ＣＨ＝又は隣接していない２個以上の−ＣＨ＝は、−Ｎ＝で置換されてもよい。）からなる群より選ばれる基（前記基（ａｐ）、基（ｂｐ）及び基（ｃｐ）は、それぞれ独立して、この基中に存在する水素原子が、ハロゲン原子、炭素原子数１〜８のアルキル基又は炭素原子数１〜８のアルケニル基、シアノ基又は−Ｓｐｐ２−Ｐｐ２で置換されてもよい。）を表す。  ｍｐ１は、０、１、２又は３を表す。  分子内にＺｐ１、Ａｐ２、Ｓｐｐ２及び／又はＰｐ２が複数存在する場合、それらは同一であっても異なってもよい。ただし、Ａｐ３は、ｍｐ１が０で、Ａｐ１が基（ｃｐ）で表される基である場合、単結合であっても良い。  なお、重合性化合物からは、配向助剤を除く。）で表される重合性化合物を１種又は２種以上含有する液晶組成物を重合してなる重合体により構成される請求項１〜１５のいずれか一項に記載の液晶表示装置。
【発明の詳細な説明】
【技術分野】
【０００１】  本発明は、液晶表示装置に関する。
【背景技術】
【０００２】  液晶表示装置は、時計、電卓をはじめとして、家庭用各種電気機器、測定機器、自動車用パネル、ワープロ、電子手帳、プリンター、コンピューター、テレビ等に用いられるようになっている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としても従来のスタティック駆動からマルチプレックス駆動が一般的になり、単純マトリックス方式、最近ではＴＦＴ（薄膜トランジスタ）やＴＦＤ（薄膜ダイオード）等により駆動されるアクティブマトリックス（ＡＭ）方式が主流となっている。【０００３】  一般的なカラー液晶表示装置は、図１に示すように、それぞれ配向膜（４）を有する２枚の基板（１）の一方の配向膜と基板の間に、共通電極となる透明電極層（３ａ）及びカラーフィルタ層（２）を備え、もう一方の配向膜と基板の間に画素電極層（３ｂ）備え、これらの基板を配向膜同士が対向するように配置し、その間に液晶層（５）を挟持して構成されている。【０００４】  前記カラーフィルタ層は、ブラックマトリックスと赤色着色層（Ｒ）、緑色着色層（Ｇ）、青色着色層（Ｂ）、及び必要に応じて黄色着色層（Ｙ）から構成されるカラーフィルタにより構成され、色材としては顔料を微分散させた顔料分散レジストが使用されている。【０００５】  一方近年カラー液晶表示装置の大型化に伴う消費電力の増大、高精細化に伴うカラーフィルタの開口率の低下という問題が生じており、その解決策としてカラーフィルタの輝度やコントラスト向上等が挙げられるが、従来使用されてきた顔料分散レジストでは輝度が頭打ちとなっておりさらなる高輝度化は難しく、また顔料粒子による光散乱に起因するコントラスト不足が指摘されている。【０００６】  上記課題を解決する方法として、顔料に代えて染料を使用する方法が検討されている。染料は様々な分子構造が実用化されており、その中には高い輝度を有するものも知られている。また顔料のように粒子の状態ではないため、光散乱が抑制され高コントラストが期待される。【０００７】  しかしながら染料は顔料に比べて耐熱性に劣り、従来の液晶表示装置におけるポリイミド配向膜の焼成工程で分解してしまう懸念がある。またカラーフィルタ層に染料を使用する場合、不純物による液晶層への影響が想定される。【０００８】  染料としてはフェノキシエーテル置換フタロシアニン系染料（特許文献１）、トリアリールメタン系染料（特許文献２）、キサンテン系染料（特許文献３）等が開示されているが、これらはカラーフィルタに使用される際の色材の構造と液晶材料の構造との直接的な関係については検討が行われておらず、液晶表示装置の表示不良問題の解決には至っていなかった。【０００９】  また近年では、配向膜層の製膜にかかるコストを省くため、また、液晶表示装置の製造工程を簡略化するため、配向膜層を有さない液晶表示装置の開発が進められている��具体的には、液晶分子に配向を付与する配向助剤を含む液晶組成物を封入し、これを配向膜層の置き換えとする検討がなされている。配向膜層はカラーフィルタ層等と液晶層の間に位置し、これら部材からの不純物の染み出しをある程度防いでいたが、前記液晶表示装置では、配向膜を有さないため、配向付与成分及び透明電極を介して、カラーフィルタ層に含まれる不純物により液晶層の電圧保持率（ＶＨＲ）の低下による白抜け、配向むら、焼き付きなどの表示不良を発現する可能性がある。【００１０】  配向膜層を有さない液晶表示装置の開発として、液晶ディスプレイの表面またはセル壁での液晶組成物のホメオトロピック配向を達成する自己配向性重合性化合物を含む液晶組成物を使用する方法（特許文献４、特許文献５）が開示されている。しかしながらこれらの方法ではカラーフィルタを構成する染顔料等の材料に含まれる不純物に起因した、液晶表示装置の表示不良の解決策は明示されていない。【００１１】  カラーフィルタを構成する顔料等に含まれる不純物に起因した表示不良を解決する方法として、カラーフィルタ中に含まれる有機不純物と液晶組成物の関係に着目し、この有機不純物の液晶層への溶解しにくさを液晶層に含まれる液晶分子の疎水性パラメーターによって表し、この疎水性パラメーターの値を一定値以上とする方法やこの疎水性パラメーターと液晶分子末端の−ＯＣＦ３基に相関関係があることから、液晶分子末端に−ＯＣＦ３基を有する液晶化合物を一定割合以上含有する液晶組成物とする方法（特許文献６）が開示されている。【００１２】  しかしながら、当該引用文献の開示においても顔料中の不純物による液晶層への影響を抑えることが発明の本質となっており、カラーフィルタに使用される染顔料等の色材の構造と液晶材料の構造との直接的な関係については検討が行われておらず、カラーフィルタを構成する染顔料等の材料に含まれる不純物に起因した、液晶表示装置の表示不良問題の解決には至っていなかった。
【先行技術文献】
【特許文献】
【００１３】
【特許文献１】米国特許第９５８１７２９号公報
【特許文献２】特開２０１５−２８１２１号公報
【特許文献３】特開２０１０−２５４９６４号公報
【特許文献４】特開２０１５−１６８８２６号公報
【特許文献５】国際公開第２０１６／１１４０９３号公報
【特許文献６】特開２０００−１９２０４０号公報
【発明の概要】
【発明が解決しようとする課題】
【００１４】  本発明は、特定の液晶組成物と特定の染顔料を使用したカラーフィルタを配向膜を有さない液晶表示装置に用いることで、液晶表示装置製造工程における染顔料の分解および染顔料に含まれる不純物の液晶組成物への染み出しに起因する液晶層の電圧保持率（ＶＨＲ）の低下を防止し、白抜け、配向むら、焼き付けなどの表示不良の問題を解決する液晶表示装置を提供することにある。
【課題を解決するための手段】
【００１５】  本願発明者らは、上記課題を解決するためにカラーフィルタを構成するための染顔料等の色材及び配向膜を有さない液晶表示装置における液晶分子に配向を付与する配向助剤の組み合わせについて鋭意検討した結果、特定の構造の染顔料を使用したカラーフィルタを用いた液晶表示装置が、液晶層の電圧保持率（ＶＨＲ）の低下を防止し、白抜け、配向むら、焼き付きなどの表示不良の問題を解決することを見出し本願発明の完成に至った。【００１６】  即ち、本発明は、  対向に配置された第一の基板及び第二の基板と、前記第一の基板と前記第二の基板との間に充填された液晶層と、ブラックマトリックス及び少なくともＲＧＢ三色画素部から構成されるカラーフィルタと、を有し、  前記液晶層が一般式（Ｉ）【００１７】
【化１】
2020121822.tif 000003
【００１８】（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（ＩＩ）【００１９】
【化２】
2020121822.tif 000004
【００２０】（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素原子で置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有し、さらに、配向助剤を含有し、前記ＲＧＢ三色画素部が、色材として、Ｒ画素部中にはジケトピロロピロール顔料及び油溶性赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及びカチオン性青色有機染料から選ばれる１種又は２種以上を含有する、前記第一の基板と前記第二の基板のうち少なくとも一方の基板表面に配向膜を備えておらず、液晶層に含まれる配向助剤又はそれらが重合した重合物から形成された配向制御層を有する液晶表示装置を提供する。
【図面の簡単な説明】
【００２１】
【図１】図１は、液晶表示素子の一実施形態に模式的に示す分解斜視図である。
【図２】図１におけるＩ線で囲まれた領域を拡大した平面図である。
【符号の説明】
【００２２】  １          液晶表示素子  ＡＭ        アクティブマトリクス基板  ＣＦ        カラーフィルタ基板  ２          第１の基板  ３          第２の基板  ４          液晶層  ５          画素電極層  ６          共通電極層  ７          第１の偏光板  ８          第２の偏光板  ９          カラーフィルタ  １１        ゲートバスライン  １２        データバスライン  １３        画素電極  １４        Ｃｓ電極  １５        ソース電極  １６        ドレイン電極  １７        コンタクトホール
【発明を実施するための形態】
【００２３】  本発明の液晶表示装置の一例を図２に示す。配向膜を有さない第一の基板と第二の基板の２枚の基板（１）の一方に、共通電極となる透明電極層（３ａ）及び特定の顔料及び特定の化合物を含有するカラーフィルタ層（２ａ）を備え、もう一方の基板に画素電極層（３ｂ）備え、これらの基板の間に特定の液晶組成物と液晶分子に配向を付与する配向助剤を含有する液晶層（５ａ）を挟持して構成されている。
【００２４】  前記表示装置における２枚の基板は、周辺領域に配置されたシール材及び封止材によって貼り合わされていて、多くの場合その間には基板間距離を保持するために粒状スペーサーまたはフォトリソグラフィー法により形成された樹脂からなるスペーサー柱が配置されている。＜液晶層＞  前記液晶層が一般式（Ｉ）
【００２５】
【化３】
2020121822.tif 000005
【００２６】（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、一般式（ＩＩ）
【００２７】
【化４】
2020121822.tif 000006
【００２８】（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有する液晶組成物から構成される。
【００２９】  本発明の液晶表示装置における液晶層は、一般式（Ｉ）で表される化合物を１０〜５０重量％含有するが、１２〜４８重量％含有することが好ましく、１４〜４５重量％含有することがより好ましい。
【００３０】  一般式（Ｉ）において、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜５のアルキル基、炭素原子数２〜５のアルケニル基、炭素原子数１〜５のアルコキシ基又は炭素原子数２〜５のアルケニルオキシ基を表すことが好ましく、  炭素原子数２〜５のアルキル基、炭素原子数２〜４のアルケニル基、炭素原子数１〜４のアルコキシ基又は炭素原子数２〜４のアルケニルオキシ基を表すことがより好ましく、  Ｒ１がアルキル基を表すことが好ましいが、この場合炭素原子数２、３又は４のアルキル基が特に好ましい。Ｒ１が炭素原子数３のアルキル基を表す場合には、Ｒ２は炭素原子数２、４又は５のアルキル基、または炭素原子数２〜３のアルケニル基である場合が好ましく、Ｒ２は炭素原子数２のアルキル基である場合がより好ましい。
【００３１】  Ｒ１及びＲ２の少なくとも一方の基が炭素原子数３〜５のアルキル基である一般式（Ｉ）で表される化合物の含有量が、一般式（Ｉ）で表される化合物中の５０重量％以上であることが好ましく、７０重量％以上がより好ましく、８０重量％以上であることがさらに好ましい。又、Ｒ１及びＲ２の少なくとも一方の基が炭素原子数３のアルキル基である一般式（Ｉ）で表される化合物の含有量が、一般式（Ｉ）で表される化合物中の５０重量％以上であることが好ましく、７０重量％以上がより好ましく、８０重量％以上であることがさらに好ましく、１００重量％であることが最も好ましい。
【００３２】  一般式（Ｉ）で表される化合物は具体的には次に記載する一般式（Ｉａ）〜一般式（Ｉｇ）で表される化合物が好ましい。
【００３３】
【化５】
2020121822.tif 000007
【００３４】（式中、Ｒ１及びＲ２はそれぞれ独立して、炭素原子数１〜５のアルキル基又は炭素原子数１〜５のアルコキシ基を表すが、一般式（Ｉ）におけるＲ１及びＲ２と同様の実施態様が好ましい。）  一般式（Ｉａ）〜一般式（Ｉｆ）において、一般式（Ｉａ）、一般式（Ｉｂ）、及び一般式（Ｉｃ）、が好ましく、一般式（Ｉａ）及び一般式（Ｉｂ）がより好ましい。応答速度を重視する場合には一般式（Ｉｂ）及び一般式（Ｉｃ）が好ましく、一般式（Ｉｂ）及び一般式（Ｉｃ）を組み合わせて用いるのがより好ましい。信頼性を重視する場合には、一般式（Ｉａ）が好ましい。
【００３５】  これらの点から、一般式（Ｉａ）、一般式（Ｉｂ）及び一般式（Ｉｃ）で表される化合物の含有量が、一般式（Ｉ）で表される化合物中の８０重量％以上であることが好ましく、９０重量％以上がより好ましく、９５重量％以上であることがさらに好ましく、１００重量％であることが最も好ましい。又、一般式（Ｉａ）で表される化合物の含有量が、一般式（Ｉ）で表される化合物中の６５重量％〜１００重量％であり、一般式（Ｉｂ）及び一般式（Ｉｃ）で表される化合物の含有量が、一般式（Ｉ）で表される化合物中の０重量％〜３５重量％であるか、又は一般式（Ｉａ）で表される化合物の含有量が、一般式（Ｉ）で表される化合物中の０重量％〜１０重量％であり、一般式（Ｉｂ）及び一般式（Ｉｃ）で表される化合物の含有量が、一般式（Ｉ）で表される化合物中の９０重量％〜１００重量％であることが好ましい。
【００３６】  本発明の液晶表示装置における液晶層は、一般式（Ｉ−１）で表される化合物を０〜３５重量％含有しても良く、より好ましくは０〜３２重量％含有しても良く、さらに好ましくは１〜３０重量％含有しても良い。
【００３７】
【化６】
2020121822.tif 000008
【００３８】  一般式（Ｉ−１）において、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表すが、  Ｒ１は炭素原子数１〜５のアルキル基、炭素原子数２〜５のアルケニル基、炭素原子数１〜５のアルコキシ基又は炭素原子数２〜５のアルケニルオキシ基を表すことが好ましく、  炭素原子数１〜５のアルキル基、炭素原子数２〜５のアルケニル基を表すことがより好ましく、Ｒ２は炭素原子数１〜５のアルキル基、炭素原子数４〜５のアルケニル基、炭素原子数１〜５のアルコキシ基又は炭素原子数３〜５のアルケニルオキシ基を表すことが好ましく、炭素原子数１〜５のアルキル基又は炭素原子数１〜５のアルコキシ基を表すことがより好ましく、Ｒ１はアルキル基を表すことが好ましいが、この場合炭素原子数１、３又は５のアルキル基が特に好ましい。さらに、Ｒ２は炭素原子数１、２又は４のアルコキシ基を表すことが好ましい。
【００３９】  一般式（Ｉ−１）で表される化合物は具体的には次に記載する一般式（Ｉ−１ｈ）〜一般式（Ｉ−１ｋ）で表される化合物が好ましい。
【００４０】
【化７】
2020121822.tif 000009
【００４１】（式中、Ｒ１及びＲ２はそれぞれ独立して、炭素原子数１〜５のアルキル基又は炭素原子数１〜５のアルコキシ基を表すが、一般式（Ｉ−１）におけるＲ１及びＲ２と同様の実施態様が好ましい。）  本発明の液晶表示装置における液晶層は、一般式（ＩＩ）で表される化合物を３５〜８０重量％含有するが、４０〜７５重量％含有することが好ましく、４２〜７０重量％含有することがより好ましい。
【００４２】
【化８】
2020121822.tif 000010
【００４３】（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）  一般式（ＩＩ）において、Ｒ３は炭素原子数１〜８のアルキル基、炭素原子数２〜８のアルケニル基、炭素原子数１〜８のアルコキシ基又は炭素原子数２〜８のアルケニルオキシ基を表すが、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２または３のアルケニル基を表すことがさらに好ましく、炭素原子数２又は３のアルキル基または炭素原子数２のアルケニル基を表すことが特に好ましく、炭素原子数２又は３のアルキル基を表すことが最も好ましい。
【００４４】  Ｒ４は炭素原子数１〜８のアルキル基、炭素原子数４〜８のアルケニル基、炭素原子数１〜８のアルコキシ基又は炭素原子数３〜８のアルケニルオキシ基を表すが、炭素原子数１〜５のアルキル基又は炭素原子数１〜５のアルコキシ基を表すことが好ましく、炭素原子数１〜３のアルキル基又は炭素原子数１〜４のアルコキシ基を表すことがより好ましく、炭素原子数２〜４のアルコキシ基を表すことがさらに好ましい。
【００４５】  Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表すが、単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合、−ＣＨ２ＣＨ２−又は−ＣＨ２Ｏ−を表すことがより好ましい。
【００４６】  ｍ及びｎはそれぞれ独立して０〜３の整数を表すのが好ましく、０〜２の整数を表すのが好ましく、ｍ＋ｎは１〜３であるのが好ましく、１〜２であるのが好ましい。
【００４７】  本発明の液晶表示装置における液晶層は、一般式（ＩＩ）で表される化合物を３種〜１０種含有することができるが、４種〜９種含有することが好ましく、５種〜８種含有することが好ましい。
【００４８】  一般式（ＩＩ）で表される化合物として、以下の一般式（ＩＩ−１）で表される化合物を含有することが好ましい。
【００４９】
【化９】
2020121822.tif 000011
【００５０】  式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。
【００５１】  一般式（ＩＩ−１）において、Ｒ３は炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２のアルケニル基を表すことがさらに好ましく、炭素原子数３のアルキル基を表すことが特に好ましく、Ｒ４は炭素原子数１〜５のアルキル基又は炭素原子数１〜５のアルコキシ基を表すことが好ましく、炭素原子数１〜３のアルキル基又は炭素原子数１〜３のアルコキシ基を表すことがより好ましく、炭素原子数３のアルキル基又は炭素原子数２のアルコキシ基を表すことがさらに好ましく、炭素原子数２のアルコキシ基を表すことが特に好ましく、Ｚ５は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２Ｏ−を表すことがより好ましい。
【００５２】  本発明の液晶表示装置における液晶層は、一般式（ＩＩ−１）で表される化合物を３重量％〜６０重量％含有することが好ましく、５重量％〜５５重量％含有することが好ましく８重量％〜５０重量％含有することが好ましく、１０重量％〜４０重量％含有することが特に好ましい。
【００５３】  本発明の液晶表示装置における液晶層は、一般式（ＩＩ−１）で表される化合物を１種又は２種以上含有することができるが、１種〜６種含有することが好ましく、２種〜５種含有することが好ましく、３種又は４種含有することが好ましい。
【００５４】  一般式（ＩＩ−１）で表される化合物としては、具体的には次に記載する一般式（ＩＩ−１ａ）〜一般式（ＩＩ−１ｄ）で表される化合物が好ましい。
【００５５】
【化１０】
2020121822.tif 000012
【００５６】（式中、Ｒ３は炭素原子数１〜５のアルキル基又は炭素原子数２〜５のアルケニル基を表し、Ｒ４aは炭素原子数１〜５のアルキル基を表す。）  一般式（ＩＩ−１ａ）及び一般式（ＩＩ−１ｃ）においてＲ３は、一般式（ＩＩ−１）における同様の実施態様が好ましい。Ｒ４aは炭素原子数１〜３のアルキル基が好ましく、炭素原子数１又は２のアルキル基がより好ましく、炭素原子数２のアルキル基が特に好ましい。
【００５７】  一般式（ＩＩ−１ｂ）及び一般式（ＩＩ−１ｄ）においてＲ３は、一般式（ＩＩ−１）における同様の実施態様が好ましい。Ｒ４ａは炭素原子数１〜３のアルキル基が好ましく、炭素原子数１又は３のアルキル基がより好ましく、炭素原子数３のアルキル基が特に好ましい。
【００５８】  一般式（ＩＩ−１ａ）〜一般式（ＩＩ−１ｄ）の中でも、誘電率異方性の絶対値を増大するためには、一般式（ＩＩ−１ａ）及び一般式（ＩＩ−１ｃ）が好ましく、一般式（ＩＩ−１ａ）が好ましい。
【００５９】  本発明の液晶表示装置における液晶層は、一般式（ＩＩ−１ａ）〜一般式（ＩＩ−１ｄ）で表される化合物を１種又は２種以上含有することが好ましく、１種又は２種含有することが好ましく、一般式（ＩＩ−１ａ）で表される化合物を１種又は２種含有することが好ましい。
【００６０】  また、一般式（ＩＩ−１）で表される化合物としては、具体的には次に記載する一般式（ＩＩ−１ｅ）〜一般式（ＩＩ−１ｈ）で表される化合物も好ましい。
【００６１】
【化１１】
2020121822.tif 000013
【００６２】（式中、Ｒ３は炭素原子数１〜５のアルキル基又は炭素原子数２〜５のアルケニル基を表し、Ｒ４ｂは炭素原子数１〜５のアルキル基を表す。）  一般式（ＩＩ−１ｅ）及び一般式（ＩＩ−１ｇ）においてＲ３は、一般式（ＩＩ−１）における同様の実施態様が好ましい。Ｒ４ｂは炭素原子数１〜３のアルキル基が好ましく、炭素原子数１又は２のアルキル基がより好ましく、炭素原子数２のアルキル基が特に好ましい。
【００６３】  一般式（ＩＩ−１ｆ）及び一般式（ＩＩ−１ｈ）においてＲ３は、一般式（ＩＩ−１）における同様の実施態様が好ましい。Ｒ４ｂは炭素原子数１〜３のアルキル基が好ましく、炭素原子数１又は３のアルキル基がより好ましく、炭素原子数３のアルキル基が特に好ましい。
【００６４】  一般式（ＩＩ−１ｅ）〜一般式（ＩＩ−１ｆ）の中でも、誘電率異方性の絶対値を増大するためには、一般式（ＩＩ−１ｅ）及び一般式（ＩＩ−１ｇ）が好ましい。
【００６５】
【化１２】
2020121822.tif 000014
【００６６】  一般式（ＩＩ−２）中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ６及びＺ７はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｄはフッ素置換されていてもよい、１，４−フェニレン基又はトランス−１，４−シクロヘキシレン基を表し、ｍ２及びｎ２はそれぞれ独立して０又は１を表す。
【００６７】  一般式（ＩＩ−２）において、Ｒ３は炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２のアルケニル基を表すことがさらに好ましく、炭素原子数２又は３のアルキル基を表すことが特に好ましく、Ｒ４は炭素原子数１〜５のアルキル基又は炭素原子数１〜５のアルコキシ基を表すことが好ましく、炭素原子数１〜３のアルキル基又は炭素原子数１〜３のアルコキシ基を表すことがより好ましく、炭素原子数３のアルキル基又は炭素原子数２のアルコキシ基を表すことがさらに好ましい。
【００６８】  一般式（ＩＩ−２）において、Ｚ６は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２Ｏ−を表すことがより好ましい。
【００６９】  一般式（ＩＩ−２）において、Ｚ７は単結合、−ＣＨ２ＣＨ２−、−ＣＯＯ−、−ＯＣＨ２−、−ＣＨ２Ｏ−、−ＯＣＦ２−又は−ＣＦ２Ｏ−を表すことが好ましく、単結合又は−ＣＨ２ＣＨ２−を表すことがより好ましい。
【００７０】  本発明の液晶表示装置における液晶層は、一般式（ＩＩ−２）で表される化合物を１種又は２種以上含有することが好ましいが、１種〜６種含有することがより好ましく、２種〜５種含有することがさらに好ましく、３種又は４種含有することが特に好ましい。
【００７１】  一般式（ＩＩ−２）で表される化合物としては、具体的には次に記載する一般式（ＩＩ−２ａ）〜一般式（ＩＩ−２ｄ）で表される化合物が好ましい。
【００７２】
【化１３】
2020121822.tif 000015
【００７３】（式中、Ｒ３は炭素原子数１〜５のアルキル基又は炭素原子数２〜５のアルケニル基を表し、Ｒ４ｃは炭素原子数１〜５のアルキル基を表すが、一般式（ＩＩ−２）におけるＲ３及びＲ４と同様の実施態様が好ましい。）  一般式（ＩＩ−２ａ）及び一般式（ＩＩ−２ｃ）においてＲ３は、一般式（ＩＩ−２）における同様の実施態様が好ましい。Ｒ４ｃは炭素原子数１〜３のアルキル基が好ましく、炭素原子数１又は２のアルキル基がより好ましく、炭素原子数２のアルキル基が特に好ましい。
【００７４】  一般式（ＩＩ−２ｂ）及び一般式（ＩＩ−２ｄ）においてＲ３は、一般式（ＩＩ−２）における同様の実施態様が好ましい。Ｒ４ｃは炭素原子数１〜３のアルキル基が好ましく、炭素原子数１又は３のアルキル基がより好ましく、炭素原子数３のアルキル基が特に好ましい。
【００７５】  一般式（ＩＩ−２ａ）〜一般式（ＩＩ−２ｄ）の中でも、誘電率異方性の絶対値を増大するためには、一般式（ＩＩ−２ａ）及び一般式（ＩＩ−２ｃ）が好ましく、特に一般式（ＩＩ−２ａ）が好ましい。
【００７６】  また、一般式（ＩＩ−２）で表される化合物としては、具体的には次に記載する一般式（ＩＩ−２ｅ）〜一般式（ＩＩ−２ｌ）で表される化合物も好ましい。
【００７７】
【化１４】
2020121822.tif 000016
【００７８】（上記一般式（ＩＩ−２ｅ）〜一般式（ＩＩ−２ｌ）中、Ｒ３は炭素原子数１〜５のアルキル基又は炭素原子数２〜５のアルケニル基を表し、Ｒ４ｄは炭素原子数１〜５のアルキル基を表すが、一般式（ＩＩ−２）におけるそれぞれＲ３及びＲ４と同様の実施態様が好ましい。）  一般式（ＩＩ−２ｅ）、一般式（ＩＩ−２ｇ）及び一般式（ＩＩ−２ｉ）においてＲ３は、一般式（ＩＩ−２）における同様の実施態様が好ましい。Ｒ４ｄは炭素原子数１〜３のアルキル基が好ましく、炭素原子数１又は２のアルキル基がより好ましく、炭素原子数２のアルキル基が特に好ましい。
【００７９】  一般式（ＩＩ−２ｆ）、一般式（ＩＩ−２ｈ）及び一般式（ＩＩ−２ｊ）においてＲ３は、一般式（ＩＩ−２）における同様の実施態様が好ましい。Ｒ４ｄは炭素原子数１〜３のアルキル基が好ましく、炭素原子数１又は３のアルキル基がより好ましく、炭素原子数２のアルキル基が特に好ましい。
【００８０】  一般式（ＩＩ−２ｋ）及び一般式（ＩＩ−２ｌ）において、Ｒ３は、一般式（ＩＩ−２）における同様の実施態様が好ましい。Ｒ４ｄは炭素原子数１〜３のアルキル基、炭素原子数１〜４のアルコキシ基が好ましく、炭素原子数１又は３のアルキル基、炭素原子数１〜２のアルコキシ基がより好ましく、炭素原子数２のアルキル基、又は炭素原子数２のアルコキシ基が特に好ましい。
【００８１】  一般式（ＩＩ−２ｅ）〜一般式（ＩＩ−２ｌ）の中でも、一般式（ＩＩ−２ｅ）、一般式（ＩＩ−２ｈ）及び一般式（ＩＩ−２ｋ）が好ましい。
【００８２】  本発明の液晶表示装置における液晶層は、一般式（Ｉ）及び一般式（ＩＩ）で表される化合物の合計含有量が７５重量％〜１００重量％であるのが好ましく、８０重量％〜１００重量％であるのが好ましく、８０重量％〜９５重量％であるのが好ましく、８０重量％〜１００重量％であるのが好ましく、９５重量％〜１００重量％であるのが好ましい。
【００８３】  本発明の液晶表示装置における液晶層は、更に、一般式（ＩＩＩ）で表される化合物を含有することもできる。
【００８４】
【化１５】
2020121822.tif 000017
【００８５】（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい、１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−、−ＯＣＯ−を表し、ｎは０、１又は２を表す。ただし、一般式（Ｉ）、一般式（ＩＩ−１）及び一般式（ＩＩ−２）で表される化合物は除く。）  一般式（ＩＩＩ）で表される化合物は１〜２０％含有することが好ましく、２〜１５％含有することが好ましく、４〜１０％含有することが好ましい。
【００８６】  一般式（ＩＩＩ）において、Ｄ、Ｅ及びＦはそれぞれ独立して、フッ素置換されていてもよい、１，４−フェニレン基又はトランス−１，４−シクロヘキシレンを表すが、２−フルオロ−１，４−フェニレン基、２，３−ジフルオロ−１，４−フェニレン基、１，４−フェニレン基又はトランス−１，４−シクロヘキシレンを表すことが好ましく、２−フルオロ−１，４−フェニレン基又は２，３−ジフルオロ−１，４−フェニレン基、１，４−フェニレン基がより好ましく、２，３−ジフルオロ−１，４−フェニレン基又は１，４−フェニレン基が好ましい。
【００８７】  一般式（ＩＩＩ）において、Ｒ７は炭素原子数１〜８のアルキル基、炭素原子数２〜８のアルケニル基、炭素原子数１〜８のアルコキシ基又は炭素原子数２〜８のアルケニルオキシ基を表すが、Ｄがトランス−１，４−シクロヘキシレンを表す場合、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２又は３のアルケニル基を表すことがさらに好ましく、炭素原子数３のアルキル基を表すことが特に好ましく、Ｄがフッ素置換されていてもよい、１，４−フェニレン基を表す場合、炭素原子数１〜５のアルキル基又は炭素原子数４又は５のアルケニル基を表すことが好ましく、炭素原子数２〜５のアルキル基又は炭素原子数４のアルケニル基を表すことがより好ましく、炭素原子数２〜４のアルキル基を表すことがさらに好ましい。
【００８８】  一般式（ＩＩＩ）において、Ｒ８は炭素原子数１〜８のアルキル基、炭素原子数２〜８のアルケニル基、炭素原子数１〜８のアルコキシ基又は炭素原子数３〜８のアルケニルオキシ基を表すが、Ｆがトランス−１，４−シクロヘキシレンを表す場合、炭素原子数１〜５のアルキル基又は炭素原子数２〜５のアルケニル基を表すことが好ましく、炭素原子数２〜５のアルキル基又は炭素原子数２〜４のアルケニル基を表すことがより好ましく、炭素原子数３〜５のアルキル基又は炭素原子数２又は３のアルケニル基を表すことがさらに好ましく、炭素原子数３のアルキル基を表すことが特に好ましく、Ｆがフッ素置換されていてもよい、１，４−フェニレン基を表す場合、炭素原子数１〜５のアルキル基又は炭素原子数４又は５のアルケニル基を表すことが好ましく、炭素原子数２〜５のアルキル基又は炭素原子数４のアルケニル基を表すことがより好ましく、炭素原子数２〜４のアルキル基を表すことがさらに好ましい。
【００８９】  一般式（ＩＩＩ）において、Ｒ７及びＲ８がアルケニル基を表し、結合するＤ又はＦがフッ素置換されていてもよい、１，４−フェニレン基を表す場合す場合、炭素原子数４又は５のアルケニル基としては以下の構造が好ましい。
【００９０】
【化１６】
2020121822.tif 000018
【００９１】（上記式中、環構造へは右端で結合するものとする。）この場合においても、炭素原子数４のアルケニル基がさらに好ましい。
【００９２】  一般式（ＩＩＩ）において、Ｚ２は単結合、−ＯＣＨ２−、−ＯＣＯ−、−ＣＨ２Ｏ−又は−ＣＯＯ−を表すが、単結合、−ＣＨ２Ｏ−又は−ＣＯＯ−を表すことが好ましく、単結合がより好ましい。
【００９３】  一般式（ＩＩＩ）において、ｎは０、１又は２を表すが、０又は１を表すことが好ましい。また、Ｚ２が単結合以外の置換基を表す場合、１を表すことが好ましい。
【００９４】  一般式（ＩＩＩ）で表される化合物は、ｎが１を表す場合において、負の誘電率異方性を大きくする観点からは、下記一般式（ＩＩＩ−１ｃ）〜一般式（ＩＩＩ−１ｅ）で表される化合物が好ましく、応答速度を速くする観点からは、一般式（ＩＩＩ−１ｆ）〜一般式（ＩＩＩ−１ｊ）で表される化合物が好ましい。
【００９５】
【化１７】
2020121822.tif 000019
【００９６】
【化１８】
2020121822.tif 000020
【００９７】（一般式（ＩＩＩ−１ｆ）〜一般式（ＩＩＩ−１ｊ）中、Ｒ７及びＲ８はそれぞれ独立して、炭素原子数１〜５のアルキル基、炭素原子数２〜５のアルケニル基又は炭素原子数１〜５のアルコキシ基を表すが、一般式（ＩＩＩ）におけるＲ７及びＲ８と同様の実施態様が好ましい。）  一般式（ＩＩＩ）で表される化合物は、ｎが２を表す場合、負の誘電率異方性を大きくする観点からは、一般式（ＩＩＩ−２ａ）〜一般式（ＩＩＩ−２ｈ）で表される化合物が好ましく、応答速度を速くする観点からは、一般式（ＩＩ−２ｊ）〜一般式（ＩＩＩ−２ｌ）で表される化合物が好ましい。
【００９８】
【化１９】
2020121822.tif 000021
【００９９】
【化２０】
2020121822.tif 000022
【０１００】（一般式（ＩＩＩ−２ｊ）〜一般式（ＩＩＩ−２ｌ）中、Ｒ７及びＲ８はそれぞれ独立して、炭素原子数１〜５のアルキル基、炭素原子数２〜５のアルケニル基又は炭素原子数１〜５のアルコキシ基を表すが、一般式（ＩＩＩ）におけるＲ７及びＲ８と同様の実施態様が好ましい。）  一般式（ＩＩＩ）で表される化合物は、ｎが０を表す場合、応答速度を速くする観点からは、一般式（ＩＩＩ−３ｂ）で表される化合物が好ましい。
【０１０１】
【化２１】
2020121822.tif 000023
【０１０２】（一般式（ＩＩＩ−３ｂ）中、Ｒ７及びＲ８はそれぞれ独立して、炭素原子数１〜５のアルキル基、炭素原子数２〜５のアルケニル基又は炭素原子数１〜５のアルコキシ基を表すが、一般式（ＩＩＩ）におけるＲ７及びＲ８と同様の実施態様が好ましい。）  Ｒ７は炭素原子数２〜５のアルキル基が好ましく、炭素原子数３のアルキル基がより好ましい。Ｒ８は炭素原子数１〜３のアルコキシ基が好ましく、炭素原子数２のアルコキシ基がより好ましい。
【０１０３】  本発明の液晶表示装置における液晶層は、ネマチック相-等方性液体相転移温度（Ｔｎｉ）を幅広い範囲で使用することができるものであるが、６０から１２０℃であることが好ましく、７０から１００℃がより好ましく、７０から８５℃が特に好ましい。
【０１０４】  誘電率異方性は、２５℃において、−２．０から−６．０であることが好ましく、−２．５から−５．０であることがより好ましく、−２．５から−４．０であることが特に好ましい。
【０１０５】  屈折率異方性は、２５℃において、０．０８から０．１３であることが好ましいが、０．０９から０．１２であることがより好ましい。更に詳述すると、薄いセルギャップに対応する場合は０．１０から０．１２であることが好ましく、厚いセルギャップに対応する場合は０．０８から０．１０であることが好ましい。
【０１０６】  回転粘度（γ１）は１５０以下が好ましく、１３０以下がより好ましく、１２０以下が特に好ましい。
【０１０７】  本発明の液晶表示装置における液晶層においては、回転粘度と屈折率異方性の関数であるＺが特定の値を示すことが好ましい。
【０１０８】
【数１】
2020121822.tif 000024
【０１０９】（式中、γ１は回転粘度を表し、Δｎは屈折率異方性を表す。）Ｚは、１３０００以下が好ましく、１２０００以下がより好ましく、１１０００以下が特に好ましい。
【０１１０】  本発明の液晶表示装置における液晶層は、アクティブマトリクス表示素子に使用する場合においては、１０１２（Ω・ｃｍ）以上の比抵抗を有することが必要であり、１０１３（Ω・ｃｍ）が好ましく、１０１４（Ω・ｃｍ）以上がより好ましい。
【０１１１】  本発明の液晶表示装置における液晶層は、上述の化合物以外に、用途に応じて、通常のネマチック液晶、スメクチック液晶、コレステリック液晶、酸化防止剤、紫外線吸収剤、重合性モノマーなどを含有しても良い。
【０１１２】  重合性モノマーとしては下記一般式（Ｐ）で表される重合性化合物を含有することが好ましい。かかる重合性化合物は、液晶分子に所定のプレチルト角を付与する機能を有する。なお、液晶組成物は、この重合性化合物を２種以上含有することもできる。
【０１１３】
【化２２】
2020121822.tif 000025
【０１１４】  式（Ｐ）中、Ｒｐ１は、水素原子、フッ素原子、シアノ基、炭素原子数１〜１５のアルキル基又は−Ｓｐｐ２−Ｐｐ２を表す。ただし、アルキル基中に存在する１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよい。また、アルキル基中に存在する１個又は２個以上の水素原子は、それぞれ独立して、シアノ基、フッ素原子又は塩素原子で置換されてもよい。
【０１１５】  Ｐｐ１及びＰｐ２は、それぞれ独立して、下記一般式（Ｐｐ１−１）〜式（Ｐｐ１−９）のいずれかを表す。
【０１１６】
【化２３】
2020121822.tif 000026
【０１１７】  （式中、Ｒｐ１１及びＲｐ１２は、それぞれ独立して、水素原子、炭素原子数１〜５のアルキル基又は炭素原子数１〜５のハロゲン化アルキル基を表し、Ｗｐ１１は、単結合、−Ｏ−、−ＣＯＯ−、−ＯＣＯ−、又は−ＣＨ２−を表し、ｔｐ１１は、０、１又は２を表すが、分子内にＲｐ１１、Ｒｐ１２、Ｗｐ１１及び／又はｔｐ１１が複数存在する場合、それらは同一であっても異なってもよい。）  Ｓｐｐ１及びＳｐｐ２は、それぞれ独立して、単結合又はスペーサ基を表す。
【０１１８】  Ｚｐ１及びＺｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）２−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１は、それぞれ独立して、水素原子又は炭素原子数１〜４のアルキル基を表すが、分子内にＲＺＰ１が複数存在する場合、それらは同一であっても異なってもよい。）を表す。
【０１１９】  Ａｐ１、Ａｐ２及びＡｐ３は、それぞれ独立して、（ａｐ）  １，４−シクロヘキシレン基（この基中に存在する１個の−ＣＨ２−又は隣接していない２個以上の−ＣＨ２−は、−Ｏ−で置換されてもよい。）（ｂｐ）  １，４−フェニレン基（この基中に存在する１個の−ＣＨ＝又は隣接していない２個以上の−ＣＨ＝は、−Ｎ＝で置換されてもよい。）及び（ｃｐ）  ナフタレン−２，６−ジイル基、ナフタレン−１，４−ジイル基、ナフタレン−１，５−ジイル基、１，２，３，４−テトラヒドロナフタレン−２，６−ジイル基、デカヒドロナフタレン−２，６−ジイル基、フェナントレン−２，７−ジイル基又はアントラセン−２，６−ジイル基（これらの基中に存在する１個の−ＣＨ＝又は隣接していない２個以上の−ＣＨ＝は、−Ｎ＝で置換されてもよい。）からなる群より選ばれる基（前記基（ａｐ）、基（ｂｐ）及び基（ｃｐ）は、それぞれ独立して、この基中に存在する水素原子が、ハロゲン原子、炭素原子数１〜８のアルキル基又は炭素原子数１〜８のアルケニル基、シアノ基又は−Ｓｐｐ２−Ｐｐ２で置換されてもよい。）を表す。
【０１２０】  ｍｐ１は、０、１、２又は３を表す。
【０１２１】  分子内にＺｐ１、Ａｐ２、Ｓｐｐ２及び／又はＰｐ２が複数存在する場合、それらは同一であっても異なってもよい。ただし、Ａｐ３は、ｍｐ１が０で、Ａｐ１が基（ｃｐ）で表される基である場合、単結合であっても良い。
【０１２２】  なお、重合性化合物からは、配向助剤を除く。
【０１２３】  Ｒｐ１は、−Ｓｐｐ２−Ｐｐ２であることが好ましい。
【０１２４】  Ｐｐ１及びＰｐ２は、それぞれ独立して、一般式（Ｐｐ１−１）〜式（Ｐｐ１−３）のいずれかであることが好ましく、（Ｐｐ１−１）であることがより好ましい。
【０１２５】  Ｒｐ１１及びＲｐ１２は、それぞれ独立して、水素原子又はメチル基であることが好ましい。
【０１２６】  ｔｐ１１は、０又は１であることが好ましい。
【０１２７】  Ｗｐ１１は、単結合、−ＣＨ２−又は−Ｃ２Ｈ４−であることが好ましい。
【０１２８】  ｍｐ１は、０、１又は２であることが好ましく、０又は１であることが好ましい。
【０１２９】  Ｚｐ１及びＺｐ２は、それぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−、−ＯＣＦ２−又は−Ｃ≡Ｃ−であることが好ましく、単結合、−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−であることがより好ましい。
【０１３０】  なお、分子内に存在するＺｐ１及びＺｐ２の１つのみが−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−であり、他がすべて単結合であることが好ましく、分子内に存在するＺｐ１及びＺｐ２の１つのみが、−ＯＣＨ２−、−ＣＨ２Ｏ−、−Ｃ２Ｈ４−、−ＣＯＯ−又は−ＯＣＯ−であり、他がすべて単結合であることがより好ましく、分子内に存在するＺｐ１及びＺｐ２のすべてが単結合であることがさらに好ましい。
【０１３１】  また、分子内に存在するＺｐ１及びＺｐ２の１つのみが、−ＣＨ＝ＣＨ−ＣＯＯ−、−ＣＯＯ−ＣＨ＝ＣＨ−、−（ＣＨ２）２−ＣＯＯ−、−（ＣＨ２）２−ＯＣＯ−、−Ｏ−ＣＯ−（ＣＨ２）２−、−ＣＯＯ−（ＣＨ２）２−からなる群から選択される連結基であり、他がすべて単結合であることが好ましい。
【０１３２】  Ｓｐｐ１及びＳｐｐ２は、それぞれ独立して、単結合又はスペーサ基を表すが、スペーサ基は、炭素原子数１〜３０のアルキレン基であることが好ましい。ただし、アルキレン基中の−ＣＨ２−は、酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されてもよく、アルキレン基中の水素原子は、ハロゲン原子で置換されてもよい。
【０１３３】  中でも、Ｓｐｐ１及びＳｐｐ２は、それぞれ独立して、直鎖の炭素原子数１〜１０のアルキレン基又は単結合であることが好ましい。
【０１３４】  Ａｐ１、Ａｐ２及びＡｐ３は、それぞれ独立して、１，４−フェニレン基又は１，４−シクロヘキシレン基であることが好ましく、１，４−フェニレン基であることがより好ましい。
【０１３５】  １，４−フェニレン基は、液晶分子（液晶化合物）との相溶性を改善するために、１個のフッ素原子、１個のメチル基又は１個のメトキシ基で置換されていることが好ましい。
【０１３６】  液晶組成物中に含まれる重合性化合物の量は、０．０５〜１０質量％であることが好ましく、０．１〜８質量％であることがより好ましく、０．１〜５質量％であることがさらに好ましく、０．１〜３質量％であることがさらに好ましく、０．２〜２質量％であることがさらに好ましく、０．２〜１．３質量％であることがさらに好ましく、０．２〜１質量％であることが特に好ましく、０．２〜０．５６質量％であることが最も好ましい。
【０１３７】  その好ましい下限値は、０．０１質量％であり、０．０３質量％であり、０．０５質量％であり、０．０８質量％であり、０．１質量％であり、０．１５質量％であり、０．２質量％であり、０．２５質量％であり、０．３質量％である。一方、その好ましい上限値は、１０質量％であり、８質量％であり、５質量％であり、３質量％であり、１．５質量％であり、１．２質量％であり、１質量％であり、０．８質量％であり、０．５質量％である。
【０１３８】  重合性化合物の量が少ないと、重合性化合物を液晶組成物に加える効果が現れにくく、例えば液晶分子や配向助剤の種類等によっては、液晶分子の配向規制力が弱い又は経時的に弱くなってしまう等の問題が生じる場合がある。一方、重合性化合物の量が多過ぎると、例えば紫外線の照度等によっては、重合性化合物が硬化後に残存する量が多くなる、硬化に時間がかかる、液晶組成物の信頼性が低下する等の問題が生じる場合がある。このため、これらのバランスを考慮して、重合性化合物の量を設定することが好ましい。
【０１３９】  一般式（Ｐ）で表される重合性化合物の好ましい例としては、下記式（Ｐ−１−１）〜式（Ｐ−１−４６）で表される重合性化合物が挙げられる。
【０１４０】
【化２４】
2020121822.tif 000027
【０１４１】
【化２５】
2020121822.tif 000028
【０１４２】
【化２６】
2020121822.tif 000029
【０１４３】
【化２７】
2020121822.tif 000030
【０１４４】
【化２８】
2020121822.tif 000031
【０１４５】  式中、Ｐｐ１１、Ｐｐ１２、Ｓｐｐ１１及びＳｐｐ１２は、一般式（Ｐ）におけるＰｐ１、Ｐｐ２、Ｓｐｐ１及びＳｐｐ２と同じ意味を表す。
【０１４６】  また、一般式（Ｐ）で表される重合性化合物の好ましい例としては、下記式（Ｐ−２−１）〜式（Ｐ−２−１２）で表される重合性化合物も挙げられる。
【０１４７】
【化２９】
2020121822.tif 000032
【０１４８】  式中、Ｐｐ２１、Ｐｐ２２、Ｓｐｐ２１及びＳｐｐ２２は、一般式（Ｐ）におけるＰｐ１、Ｐｐ２、Ｓｐｐ１及びＳｐｐ２と同じ意味を表す。
【０１４９】  さらに、一般式（Ｐ）で表される重合性化合物の好ましい例としては、下記式（Ｐ−３−１）〜式（Ｐ−３−１５）で表される重合性化合物も挙げられる。
【０１５０】
【化３０】
2020121822.tif 000033
【０１５１】
【化３１】
2020121822.tif 000034
【０１５２】  式中、Ｐｐ３１、Ｐｐ３２、Ｓｐｐ３１及びＳｐｐ３２は、一般式（Ｐ）におけるＰｐ１、Ｐｐ２、Ｓｐｐ１及びＳｐｐ２と同じ意味を表す。
【０１５３】  また、一般式（Ｐ）で表される重合性化合物の好ましい例としては、下記式（Ｐ−４−１）〜式（Ｐ−４−１９）で表される重合性化合物も挙げられる。
【０１５４】
【化３２】
2020121822.tif 000035
【０１５５】
【化３３】
2020121822.tif 000036
【０１５６】
【化３４】
2020121822.tif 000037
【０１５７】
【化３５】
2020121822.tif 000038
【０１５８】  式中、Ｐｐ４１、Ｐｐ４２、Ｓｐｐ４１及びＳｐｐ４２は、一般式（Ｐ）におけるＰｐ１、Ｐｐ２、Ｓｐｐ１及びＳｐｐ２と同じ意味を表す。
【０１５９】  重合性モノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。
【０１６０】  本発明における液晶層は、液晶表示素子に有用であり、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＡＭ−ＬＣＤに特に有用であり、ＰＳＡモード、ＰＳＶＡモード、ＶＡモード、ＩＰＳモード又はＥＣＢモード用液晶表示素子に用いることができる。＜配向助剤＞  配向助剤は、液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルタ、配向膜、オーバーコート層等）、絶縁膜（例えば、無機材料膜、ＳｉＮｘ等））に対して相互作用し、液晶層に含まれる液晶分子のホメオトロピック配列を誘起する機能を備えている。
【０１６１】  配向助剤は、重合するための重合性基と、液晶分子と類似するメソゲン基と、液晶層と直接当接する部材と相互作用可能な吸着基（極性基）と、液晶分子の配向を誘起する配向誘導基を有することが好ましい。
【０１６２】  メソゲン基に対し、吸着基及び配向誘導基が結合し、重合性基はメソゲン基、吸着基及び配向誘導基に直接又は必要に応じスペーサ基を介して置換していることが好ましい。特に、重合性基は、吸着基中に組み込まれた状態で、メソゲン基に置換していることが好ましい。
【０１６３】  以下、化学式中の左端の＊及び右端の＊は結合手を表す。
【０１６４】  「配向誘導基」  配向誘導基は、液晶分子の配向を誘導する機能を有しており、下記一般式（ＡＫ）で表される基であることが好ましい。
【０１６５】
【化３６】
2020121822.tif 000039
【０１６６】  式中、ＲＡＫ１は、直鎖状若しくは分岐状の炭素原子数１〜２０のアルキル基を表す。ただし、アルキル基中の１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよく、アルキル基中の１個又は２個以上の水素原子は、それぞれ独立して、ハロゲノ基で置換されてもよい。
【０１６７】  ＲＡＫ１は、直鎖状若しくは分岐状の炭素原子数１〜２０のアルキル基を表すことが好ましく、直鎖状の炭素原子数１〜２０のアルキル基を表すことがより好ましく、直鎖状の炭素原子数１〜８のアルキル基を表すことがさらに好ましい。
【０１６８】  また、アルキル基中の１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよい。
【０１６９】  さらに、アルキル基中の水素原子は、フッ素原子又は塩素原子で置換されてもよく、フッ素原子で置換されてもよい。
【０１７０】  配向助剤に対していわゆる両親媒性を付与する観点から、上記配向誘導基は、メソゲン基の吸着基と反対側に結合していることが好ましい。
【０１７１】  「重合性基」  重合性基は、ＰＡＰ１−で表され、−ＳｐＡＰ１−（単結合又はスペーサ基）を介してメソゲン基に結合していることが好ましい。
【０１７２】  ＰＡＰ１は、下記一般式（ＡＰ−１）〜一般式（ＡＰ−９）で表される群より選ばれる基であることが好ましい。
【０１７３】
【化３７】
2020121822.tif 000040
【０１７４】  式中、ＲＡＰ１及びＲＡＰ２は、それぞれ独立して、水素原子、炭素原子数１〜５のアルキル基又は炭素原子数１〜１０のハロゲン化アルキル基を表す。ただし、アルキル基中の１個又は２個以上の−ＣＨ２−は、酸素原子が直接隣接しないように−Ｏ−又は−ＣＯ−で置換されてもよく、アルキル基中の１個又は２個以上の水素原子は、それぞれ独立して、ハロゲン原子又は水酸基で置換されてもよい。
【０１７５】  ＷＡＰ１は、単結合、−Ｏ−、−ＣＯＯ−、−ＯＣＯ−又は−ＣＨ２−を表す。
【０１７６】  ｔＡＰ１は、０、１又は２を表す。
【０１７７】  ＰＡＰ１は、下記一般式（ＡＰ−１）〜一般式（ＡＰ−７）で表される基であることが好ましく、下記一般式（ＡＰ−１）又は一般式（ＡＰ−２）で表される基であることがより好ましく、一般式（ＡＰ−１）であることがさらに好ましい。
【０１７８】  ＳｐＡＰ１は、単結合又は直鎖状若しくは分岐状の炭素原子数１〜２０のアルキレン基を表すことが好ましく、単結合又は直鎖状の炭素原子数１〜２０のアルキレン基を表すことがより好ましく、単結合又は直鎖状の炭素原子数２〜１０のアルキレン基を表すことがさらに好ましい。
【０１７９】  また、ＳｐＡＰ１において、アルキレン基中の１個又は２個以上の−ＣＨ２−は、酸素原子が直接隣接しないようにそれぞれ独立して、−ＣＨ＝ＣＨ−、−Ｃ≡Ｃ−、−Ｏ−、−ＣＯ−、−ＣＯＯ−又は−ＯＣＯ−で置換されてもよい。
【０１８０】  配向助剤において、ＰＡＰ１−ＳｐＡＰ１−の数は、１つ以上５つ以下であることが好ましく、１つ以上４つ以下であることがより好ましく、２つ以上４つ以下であることがさらに好ましく、２つ又は３つであることが特に好ましく、２つであることが最も好ましい。
【０１８１】  ＰＡＰ１−ＳｐＡＰ１−中の水素原子は、重合性基、吸着基及び／又は配向誘導基で置換されてもよい。
【０１８２】  ＰＡＰ１−ＳｐＡＰ１−は、重合性基、メソゲン基、吸着基及び／又は配向誘導基に対して結合してもよい。
【０１８３】  また、ＰＡＰ１−ＳｐＡＰ１−は、メソゲン基、吸着基又は配向誘導基に対して結合することが好ましく、メソゲン基又は吸着基に対して結合することがより好ましい。
【０１８４】  なお、分子内にＰＡＰ１及び／又はＳｐＡＰ１−が複数存在する場合に、それぞれ互いに同一であっても異なってもよい。
【０１８５】  「メソゲン基」  メソゲン基は、剛直な部分を備えた基、例えば環式基を１つ以上備えた基をいい、環式基を２〜４個を備えた基が好ましく、環式基を３〜４個備えた基がより好ましい。なお、必要に応じて、環式基は、連結基で連結されてもよい。メソゲン基は、液晶層に使用される液晶分子（液晶化合物）と類似の骨格を有することが好ましい。
【０１８６】  なお、本明細書中において、「環式基」は、構成する原子が環状に結合した原子団をいい、炭素環、複素環、飽和又は不飽和環式構造、単環、２環式構造、多環式構造、芳香族、非芳香族などを含む。
【０１８７】  また、環式基は、少なくとも１つのヘテロ原子を含んでもよく、さらに、少なくとも１つの置換基（ハロゲノ基、重合性基、有機基（アルキル基、アルコキシ基、アリール基等）で置換されてもよい。環式基が単環である場合には、メソゲン基は、２個以上の単環を含んでいることが好ましい。
【０１８８】  上記メソゲン基は、例えば、一般式（ＡＬ）で表されることが好ましい。
【０１８９】
【化３８】
2020121822.tif 000041
【０１９０】  式中、ＺＡＬ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表す。ただし、アルキレン基中の１個又は２個以上の−ＣＨ２−は、酸素原子が直接隣接しないように−Ｏ−、−ＣＯＯ−又は−ＯＣＯ−で置換されてもよい。
【０１９１】  ＡＡＬ１及びＡＡＬ２は、それぞれ独立して、２価の環式基を表す。
【０１９２】  ＺＡＬ１、ＡＡＬ１及びＡＡＬ２中の１個又は２個以上の水素原子は、それぞれ独立して、ハロゲノ基、吸着基、ＰＡＰ１−ＳｐＡＰ１−又は１価の有機基で置換されてもよく、  なお、分子内にＺＡＬ１及びＡＡＬ１が複数存在する場合に、それぞれ互いに同一であっても異なってもよい。
【０１９３】  ｍＡＬ１は、１〜５の整数を表す。
【０１９４】  一般式（ＡＬ）中、ＺＡＬ１は、単結合又は炭素原子数２〜２０のアルキレン基であることが好ましく、単結合又は炭素原子数２〜１０のアルキレン基であることがより好ましく、単結合、−（ＣＨ２）２−又は−（ＣＨ２）４−であることがさらに好ましい。アルキレン基中の１個又は２個以上の−ＣＨ２−は、酸素原子が直接隣接しないように−Ｏ−、−ＣＯＯ−又は−ＯＣＯ−で置換されてもよい。
【０１９５】  さらに、棒状分子の直線性を高めることを目的とする場合は、ＺＡＬ１は、環と環とが直接連結した形態である単結合や、環と環とを直接結ぶ原子の数が偶数個の形態が好ましい。例えば、−ＣＨ２−ＣＨ２ＣＯＯ−の場合、環と環とを直接結ぶ原子の数は４つである。
【０１９６】  一般式（ＡＬ）中、ＡＡＬ１及びＡＡＬ２は、それぞれ独立して、２価の環式基を表す。２価の環式基としては、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、チオフェン−２，５−ジイル基、１，４−ビシクロ（２．２．２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ’］ジチオフェン−２，６−ジイル基、ベンゾ［１，２−ｂ：４，５−ｂ’］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基及びフルオレン−２，７−ジイル基からなる群から選択される１種であることが好ましく、１，４−フェニレン基、１，４−シクロヘキシレン基、２，６−ナフチレン基又はフェナントレン−２，７−ジイル基がより好ましく、１，４−フェニレン基又は１，４−シクロヘキシレン基であることがさらに好ましい。
【０１９７】  なお、これらの基は、非置換又は置換基で置換されてもよい。この置換基としては、フッ素原子又は炭素原子数１〜８のアルキル基であることが好ましい。さらに、アルキル基は、フッ素原子又は水酸基で置換されてもよい。
【０１９８】  また、環式基中の１個又は２個以上の水素原子は、ハロゲノ基、吸着基、ＰＡＰ１−ＳｐＡＰ１−又は１価の有機基で置換されてもよい。
【０１９９】  一般式（ＡＬ）中、１価の有機基とは、有機化合物が１価の基の形態になることによって、化学構造が構成された基であり、有機化合物から水素原子を１つ取り除いてなる原子団をいう。
【０２００】  かかる１価の有機基としては、例えば、炭素原子数１〜１５のアルキル基、炭素原子数２〜１５のアルケニル基、炭素原子数１〜１４のアルコキシ基、炭素原子数２〜１５のアルケニルオキシ基などが挙げられ、炭素原子数１〜１５のアルキル基又は炭素原子数１〜１４のアルコキシ基であることが好ましく、炭素原子数１〜８のアルキル基又は炭素原子数１〜８のアルコキシ基であることがより好ましく、炭素原子数１〜５のアルキル基又は炭素原子数１〜４のアルコキシ基であることがさらに好ましく、炭素原子数１〜３のアルキル基又は炭素原子数１〜２のアルコキシ基であることが特に好ましく、炭素原子数１又は２のアルキル基又は炭素原子数１のアルコキシ基であることが最も好ましい。
【０２０１】  また、上記アルキル基、アルケニル基、アルコキシ基、アルケニルオキシ基中の１個又は２個以上の−ＣＨ２−は、酸素原子が直接隣接しないように−Ｏ−、−ＣＯＯ−又は−ＯＣＯ−で置換されてもよい。さらには、上記１価の有機基は、前述の配向誘導基としての役割を有してもよい。
【０２０２】  上記一般式（ＡＬ）中、ｍＡＬ１は、１〜４の整数であることが好ましく、１〜３の整数であることがより好ましく、２又は３であることがさらに好ましい。
【０２０３】  上記メソゲン基の好ましい形態としては、下記式（ｍｅ−１）〜（ｍｅ−４４）が挙げられる。
【０２０４】
【化３９】
2020121822.tif 000042
【０２０５】
【化４０】
2020121822.tif 000043
【０２０６】
【化４１】
2020121822.tif 000044
【０２０７】
【化４２】
2020121822.tif 000045
【０２０８】  一般式（ＡＬ）は、これらの化合物から２個の水素原子が脱離した構造である。
【０２０９】  これらの式（ｍｅ−１）〜（ｍｅ−４４）において、シクロヘキサン環、ベンゼン環又はナフタレン環中の１つ又は２つ以上の水素原子は、それぞれ独立して、ハロゲノ基、ＰＡＰ１−ＳｐＡＰ１−、１価の有機基（例えば、炭素原子数１〜１５のアルキル基、炭素原子数１〜１４のアルコキシ基）、吸着基又は配向誘導基で置換されてもよい。
【０２１０】  上記メソゲン基のうち、好ましい形態は、式（ｍｅ−８）〜（ｍｅ−４４）であり、より好ましい形態は、式（ｍｅ−８）〜（ｍｅ−１０）、式（ｍｅ−１２）〜（ｍｅ−１８）、式（ｍｅ−２２）〜（ｍｅ−２４）、式（ｍｅ−２６）〜（ｍｅ−２７）及び式（ｍｅ−２９）〜（ｍｅ−４４）であり、さらに好ましい形態は、式（ｍｅ−１２）、（ｍｅ−１４）、（ｍｅ−１６）、（ｍｅ−２２）〜（ｍｅ−２４）、（ｍｅ−２９）、（ｍｅ−３４）、（ｍｅ−３６）〜（ｍｅ−３７）、（ｍｅ−４２）〜（ｍｅ−４４）である。
【０２１１】  上記メソゲン基のうち、特に好ましい形態は、下記一般式（ＡＬ−１）又は（ＡＬ−２）であり、最も好ましい形態は、下記一般式（ＡＬ−１）である。
【０２１２】
【化４３】
2020121822.tif 000046
【０２１３】  式中、ＸＡＬ１０１〜ＸＡＬ１１８、ＸＡＬ２０１〜ＸＡＬ２１４は、それぞれ独立して、水素原子、炭素原子数１〜５のアルキル基、炭素原子数１〜５のアルコキシ基、ハロゲノ基、ＰＡＰｌ−ＳｐＡＰｌ−、後述する吸着基又は前記配向誘導基を表す。
【０２１４】  環ＡＡＬ１１、環ＡＡＬ１２及び環ＡＡＬ２１は、それぞれ独立して、シクロヘキサン環又はベンゼン環を表す。
【０２１５】  ＸＡＬ１０１〜ＸＡＬ１１８、ＸＡＬ２０１〜ＸＡＬ２１４のいずれか１つ又は２つ以上が、後述する吸着基で置換されている。
【０２１６】  ＸＡＬ１０１〜ＸＡＬ１１８、ＸＡＬ２０１〜ＸＡＬ２１４のいずれか１つ又は２つ以上が、前記配向誘導基で置換されている。
【０２１７】  後述する吸着基及び前記配向誘導基は、ＰＡＰ１−ＳｐＡＰ１−で置換されてもよい。
【０２１８】  一般式（ＡＬ−１）又は一般式（ＡＬ−２）は、その分子内にＰＡＰ１−ＳｐＡＰｌ−を１つ又は２つ以上有する。
【０２１９】  一般式（ＡＬ−１）において、ＸＡＬ１０１は、前記配向誘導基であることが好ましい。
【０２２０】  一般式（ＡＬ−１）において、ＸＡＬ１０９、ＸＡＬ１１０及びＸＡＬ１１１の少なくとも１つが後述する吸着基であることが好ましく、ＸＡＬ１０９及びＸＡＬ１１０がともに後述する吸着基であること又はＸＡＬ１１０が後述する吸着基であることがより好ましく、ＸＡＬ１１０が後述する吸着基であることがさらに好ましい。
【０２２１】  一般式（ＡＬ−１）において、ＸＡＬ１０９、ＸＡＬ１１０及びＸＡＬ１１１の少なくとも１つが後述する吸着基のうちＰＡＰ１−ＳｐＡＰ１−又は構造内に重合可能な部位を有する吸着基であることが好ましく、ＸＡＬ１０９及びＸＡＬ１１１の両方又は一方がＰＡＰ１−ＳｐＡＰ１−であることがより好ましい。
【０２２２】  一般式（ＡＬ−１）において、ＸＡＬ１０４〜ＸＡＬ１０８、ＸＡＬ１１２〜ＸＡＬ１１６の１つ又は２つがそれぞれ独立して、炭素原子数１〜５のアルキル基、炭素原子数１〜５のアルコキシ基又はハロゲノ基であることが好ましく、炭素原子数１〜３のアルキル基又はフッ素原子であることがより好ましい。特に、ＸＡＬ１０５、ＸＡＬ１０６又はＸＡＬ１０７がそれぞれ独立して、炭素原子数１〜３のアルキル基又はフッ素原子であることが好ましい。
【０２２３】  一般式（ＡＬ−２）において、ＸＡＬ２０１は、前記配向誘導基であることが好ましい。
【０２２４】  一般式（ＡＬ−２）において、ＸＡＬ２０７、ＸＡＬ２０８及びＸＡＬ２０９の少なくとも１つが後述する吸着基であることが好ましく、ＸＡＬ２０７及びＸＡＬ２０８がともに後述する吸着基であること又はＸＡＬ２０８が後述する吸着基であることがより好ましく、ＸＡＬ２０８が後述する吸着基であることがさらに好ましい。
【０２２５】  一般式（ＡＬ−２）において、ＸＡＬ２０７、ＸＡＬ２０８及びＸＡＬ２０９の少なくとも１つが後述する吸着基のうちＰＡＰ１−ＳｐＡＰ１−又は構造内に重合可能な部位を有する吸着基であることが好ましく、ＸＡＬ2０７及びＸＡＬ２０９の両方又は一方がＰＡＰ１−ＳｐＡＰ１−であることがより好ましい。
【０２２６】  一般式（ＡＬ−２）において、ＸＡＬ２０２〜ＸＡＬ２０６、ＸＡＬ２１０〜ＸＡＬ２１４の１つ又は２つがそれぞれ独立して、炭素原子数１〜５のアルキル基、炭素原子数１〜５のアルコキシ基又はハロゲノ基であることが好ましく、炭素原子数１〜３のアルキル基又はフッ素原子であることがより好ましい。特に、ＸＡＬ２０４、ＸＡＬ２０５又はＸＡＬ２０６がそれぞれ独立して、炭素原子数１〜３のアルキル基又はフッ素原子であることが好ましい。
【０２２７】  「吸着基」  吸着基は、基板、膜、電極など液晶組成物と当接する層である吸着媒と吸着する役割を備えた基である。
【０２２８】  吸着は、一般的に、化学結合（共有結合、イオン結合又は金属結合）をつくって吸着媒と吸着質との間で吸着する化学吸着と、化学吸着以外の物理吸着とに分別される。本明細書中において、吸着は、化学吸着又は物理吸着のいずれでもよいが、物理吸着であることが好ましい。そのため、吸着基は、吸着媒と物理吸着可能な基であることが好ましく、分子間力により吸着媒と結合可能な基であることがより好ましい。
【０２２９】  分子間力により吸着媒と結合する形態としては、永久双極子、永久四重極子、分散力、電荷移動力又は水素結合などの相互作用による形態が挙げられる。
【０２３０】  吸着基の好ましい形態としては、水素結合により吸着媒と結合可能な形態が挙げられる。この場合、吸着基が水素結合を介在するプロトンのドナー及びアクセプターのいずれの役割を果たしてもよく、若しくは双方の役割を果たしてもよい。
【０２３１】  吸着基は、炭素原子とヘテロ原子とが連結した原子団を有する極性要素を含む基（以下、「吸着基」を「極性基」とも記載する。）であることが好ましい。本明細書中において、極性要素とは、炭素原子とヘテロ原子とが直接連結した原子団をいう。
【０２３２】  ヘテロ原子としては、Ｎ、Ｏ、Ｓ、Ｐ、Ｂ及びＳｉからなる群から選択される少なくとも１種であることが好ましく、Ｎ、Ｏ及びＳからなる群から選択される少なくとも１種であることがより好ましく、Ｎ及びＯからなる群から選択される少なくとも１種であることがさらに好ましく、Ｏであることが特に好ましい。
【０２３３】  また、配向助剤において、極性要素の価数は、１価、２価、３価など特に制限されず、また吸着基中の極性要素の個数も特に制限されることはない。
【０２３４】  配向助剤は、一分子中に１〜８個の吸着基を有することが好ましく、１〜４個の吸着基を有することがより好ましく、１〜３個の吸着基を有することがさらに好ましい。
【０２３５】  なお、吸着基からは、重合性基及び配向誘導基を除くが、吸着基中の水素原子がＰＡＰ１−ＳｐＡＰ１−で置換された構造及びＰＡＰ１−ＳｐＡＰ１−中の水素原子が−ＯＨで置換された構造は吸着基に含む。
【０２３６】  吸着基は、１つ又は２つ以上の極性要素を含み、環式基型と鎖式基型とに大別される。
【０２３７】  環式基型は、その構造中に極性要素を含む環状構造を備えた環式基を含む形態であり、鎖式基型は、その構造中に極性要素を含む環状構造を備えた環式基を含まない形態である。
【０２３８】  鎖式基型は、直鎖又は分岐した鎖状基中に極性要素を有する形態であり、その一部に極性要素を含まない環状構造を有していてもよい。
【０２３９】  環式基型の吸着基とは、少なくとも１つの極性要素を環状の原子配列内に含む構造を有する形態を意味する。
【０２４０】  なお、本明細書中において、環式基とは、上述した通りである。そのため、環式基型の吸着基は、極性要素を含む環式基さえ含んでいればよく、吸着基全体としては分岐しても直鎖状であってもよい。
【０２４１】  一方、鎖式基型の吸着基とは、分子内に極性要素を含む環状の原子配列を含まず、かつ少なくとも１つの極性要素を線状の原子配列（枝分かれしてもよい）内に含む構造を有する形態を意味する。
【０２４２】  なお、本明細書中において、鎖式基とは、構造式中に環状の原子配列を含まず、構成する原子が線状（分岐してもよい）に結合した原子団をいい、非環式基をいう。換言すると、鎖式基とは、直鎖状又は分枝状の脂肪族基をいい、飽和結合又は不飽和結合のどちらを含んでもよい。
【０２４３】  したがって、鎖式基には、例えば、アルキル基、アルケニル基、アルコキシ基、エステル基、エーテル基又はケトン基などが含まれる。なお、これらの基中の水素原子は、少なくとも１つの置換基（反応性官能基（ビニル基、アクリル基、メタクリル基等）、鎖状有機基（アルキル基、シアノ基等））で置換されてもよい。また、鎖式基は、直鎖状又は分岐状のいずれでもよい。
【０２４４】  環式基型の吸着基としては、炭素原子数３〜２０の複素芳香族基（縮合環を含む）又は炭素原子数３〜２０の複素脂環族基（縮合環を含む）であることが好ましく、炭素原子数３〜１２の複素芳香族基（縮合環を含む）又は炭素原子数３〜１２の複素脂環族基（縮合環を含む）であることがより好ましく、５員環の複素芳香族基、５員環の複素脂環族基、６員環の複素芳香族基又は６員環の複素脂環族基であることがさらに好ましい。なお、これらの環構造中の水素原子は、ハロゲノ基、炭素原子数１〜５の直鎖状若しくは分岐状のアルキル基又はアルキルオキシ基で置換されてもよい。
【０２４５】  鎖式基型の吸着基としては、構造内の水素原子や−ＣＨ２−が極性要素で置換された直鎖状若しくは分岐状の炭素原子数１〜２０のアルキル基であることが好ましい。なお、アルキル基中の１個又は隣接しない２個以上の−ＣＨ２−は、−ＣＨ＝ＣＨ−、−Ｃ≡Ｃ−、−Ｏ−、−ＣＯ−、−ＣＯＯ−又は−ＯＣＯ−で置換されてもよい。また、鎖式基型の吸着基は、その端部に１つ又は２つ以上の極性要素を含むことが好ましい。
【０２４６】  吸着基中の水素原子は、重合性基で置換されてもよい。
【０２４７】  極性要素の具体例としては、酸素原子を含む極性要素（以下、含酸素極性要素）、窒素原子を含む極性要素（以下、含窒素極性要素）、リン原子を含む極性要素（以下、含リン極性要素）、ホウ素原子を含む極性要素（以下、含ホウ素極性要素）、ケイ素原子を含む極性要素（以下、含ケイ素極性要素）又は硫黄原子を含む極性要素（以下、含硫黄極性要素）が挙げられる。吸着能の観点から、極性要素としては、含窒素極性要素又は含酸素極性要素であることが好ましく、含酸素極性要素であることがより好ましい。
【０２４８】  含酸素極性要素としては、水酸基、アルキロール基、アルコキシ基、ホルミル基、カルボキシル基、エーテル基、カルボニル基、カーボネート基及びエステル基からなる群から選択される少なくとも１種の基又は当該基が炭素原子に連結している基であることが好ましい。
【０２４９】  含窒素極性要素としては、シアノ基、１級アミノ基、２級アミノ基、３級アミノ基、ピリジル基、カルバモイル基及びウレイド基からなる群から選択される少なくとも１種の基又は当該基が炭素原子に連結している基であることが好ましい。
【０２５０】  そのため、吸着基としては、含酸素極性要素を備えた環式基（以下、含酸素環式基）、含窒素極性要素を備えた環式基（以下、含窒素環式基）、含酸素極性要素を備えた鎖式基（以下、含酸素鎖式基）及び含窒素極性要素を備えた鎖式基（以下、含窒素鎖式基）からなる群から選択される１種又は２種以上の基自体または当該基を含むことが好ましい。
【０２５１】  含酸素環式基としては、環構造内に酸素原子をエーテル基として有する下記の基のいずれかを含むことが好ましい。
【０２５２】
【化４４】
2020121822.tif 000047
【０２５３】  また、含酸素環式基としては、環構造内に酸素原子をカルボニル基、カーボネート基及びエステル基として有する下記の基のいずれかを含むことが好ましい。
【０２５４】
【化４５】
2020121822.tif 000048
【０２５５】  含窒素環式基としては、下記の基のいずれかを含むことが好ましい。
【０２５６】
【化４６】
2020121822.tif 000049
【０２５７】  含酸素鎖式基としては、下記の基のいずれかを含むことが好ましい。
【０２５８】
【化４７】
2020121822.tif 000050
【０２５９】  式中、Ｒａｔ１は炭素原子数１〜５のアルキル基を表す。
【０２６０】  Ｚａｔ１は、単結合、炭素原子数１〜１５の直鎖状若しくは分岐状のアルキレン基又は炭素原子数２〜１８の直鎖状若しくは分岐状のアルケニレン基を表す。ただし、アルキレン基又はアルケニレン基中の−ＣＨ２−は、酸素原子が直接隣接しないように−Ｏ−、−ＣＯＯ−、−Ｃ（＝Ｏ）−、−ＯＣＯ−で置換されてもよい。
【０２６１】  Ｘａｔ１は、水素原子又は炭素原子数１〜１５のアルキル基を表す。ただし、アルキル基中の−ＣＨ２−は、酸素原子が直接隣接しないように−Ｏ−、−ＣＯＯ−、−Ｃ（＝Ｏ）−、−ＯＣＯ−で置換されてもよい。
【０２６２】  含窒素鎖式基としては、下記の基のいずれかを含むことが好ましい。
【０２６３】
【化４８】
2020121822.tif 000051
【０２６４】  式中、Ｒａｔ、Ｒｂｔ、Ｒｃｔ及びＲｄｔは、それぞれ独立して、水素原子又は炭素原子数１〜５のアルキル基を表す。
【０２６５】  吸着基としては、下記一般式（ＡＴ）で表される基であることが好ましい。
【０２６６】
【化４９】
2020121822.tif 000052
【０２６７】  式中、ＳｐＡＴ１は、単結合、炭素原子数１〜２５の直鎖状若しくは分岐状のアルキレン基を表す。ただし、アルキレン基中の水素原子は、−ＯＨ、−ＣＮ、−ＷＡＴ１−ＺＡＴ１又はＰＡＰ１−ＳｐＡＰ１−で置換されてもよく、アルキレン基中の−ＣＨ２−は、酸素原子が直接結合しないように環式基、−Ｏ−、−ＣＯＯ−、−Ｃ（＝Ｏ）−、−ＯＣＯ−、−ＣＨ＝ＣＨ−で置換されてもよい。
【０２６８】  ＷＡＴ１は、単結合又は下記一般式（ＷＡＴ１）又は（ＷＡＴ２）を表す。
【０２６９】  ＺＡＴ１は、極性要素を含む１価の基を表す。ただし、ＺＡＴ１中の水素原子は、−ＯＨ、−ＣＮ又はＰＡＰ１−ＳｐＡＰ１−で置換されてもよい。
【０２７０】
【化５０】
2020121822.tif 000053
【０２７１】（式中、ＳｐＷＡＴ１及びＳｐＷＡＴ２は、それぞれ独立して、単結合、炭素原子数１〜２５の直鎖状若しくは分岐状のアルキレン基を表し、アルキレン基中の水素原子は、−ＯＨ、−ＣＮ又はＰＡＰ１−ＳｐＡＰ１−で置換されてもよく、アルキレン基中の−ＣＨ２−は、酸素原子が直接隣接しないように環式基、−Ｏ−、−ＣＯＯ−、−Ｃ（＝Ｏ）−、−ＯＣＯ−又は−ＣＨ＝ＣＨ−で置換されてもよい。）  ＳｐＡＴ１、ＳｐＷＡＴ１及びＳｐＷＡＴ２は、それぞれ独立して、単結合又は直鎖状若しくは分岐状の炭素原子数１〜２０のアルキレン基を表すことが好ましく、単結合又は直鎖状の炭素原子数１〜２０のアルキレン基を表すことがより好ましく、単結合又は直鎖状の炭素原子数２〜１０のアルキレン基を表すことがさらに好ましい。
【０２７２】  また、ＳｐＡＴ１、ＳｐＷＡＴ１及びＳｐＷＡＴ２において、アルキレン基中の１個又は２個以上の−ＣＨ２−は、それぞれ独立して、酸素原子が直接隣接しないように、−ＣＨ＝ＣＨ−、−Ｃ≡Ｃ−、−Ｏ−、−ＣＯ−、−ＣＯＯ−又は−ＯＣＯ−で置換されてもよい。
【０２７３】  また、ＳｐＡＴ１及びＳｐＷＡＴ１中の水素原子は、それぞれ独立して、−ＷＡＴ１−ＺＡＴ１又はＰＡＰ１−ＳｐＡＰ１−で置換されてもよい。
【０２７４】  ＺＡＴ１は、極性要素を含む１価の基を表すが、下記一般式（ＺＡＴ１−１）又は（ＺＡＴ１−２）で表される基であることが好ましい。
【０２７５】
【化５１】
2020121822.tif 000054
【０２７６】  式中、ＳｐＺＡＴ１１及びＳｐＺＡＴ１２は、それぞれ独立して、単結合、炭素原子数１〜２５の直鎖状若しくは分岐状のアルキレン基を表す。ただし、アルキレン基中の水素原子は、−ＯＨ、−ＣＮ、−ＺＺＡＴ１１−ＲＺＡＴ１１又はＰＡＰ１−ＳｐＡＰ１−で置換されてもよく、アルキレン基中の−ＣＨ２−は、酸素原子が直接隣接しないように環式基、−Ｏ−、−ＣＯＯ−、−Ｃ（＝Ｏ）−、−ＯＣＯ−又は−ＣＨ＝ＣＨ−で置換されてもよい。
【０２７７】  ＺＺＡＴ１１は、極性要素を含む基を表す。
【０２７８】  一般式（ＺＡＴ１−２）中のＺＺＡＴ１２を含む環で表した構造は、５〜７員環を表す。
【０２７９】  ＺＺＡＴ１１及びＺＺＡＴ１２中の水素原子は、−ＯＨ、−ＣＮ又はＰＡＰ１−ＳｐＡＰ１−で置換されてもよい。
【０２８０】  ＲＺＡＴ１１及びＲＺＡＴ１２は、それぞれ独立して、水素原子、炭素原子数１〜８の直鎖状若しくは分岐状のアルキル基を表す。ただし、アルキル基中の水素原子は、−ＯＨ、−ＣＮ又はＰＡＰ１−ＳｐＡＰ１−で置換されてもよく、アルキル基中の−ＣＨ２−は、酸素原子が直接隣接しないように環式基、−Ｏ−、−ＣＯＯ−、−Ｃ（＝Ｏ）−、−ＯＣＯ−、−ＣＨ＝ＣＨ−又は−ＺＺＡＴ１１−で置換されてもよい。
【０２８１】  一般式（ＺＡＴ１−１）で表される基としては、下記一般式（ＺＡＴ１−１−１）〜（ＺＡＴ１−１−３０）で表される基であることが好ましい。
【０２８２】
【化５２】
2020121822.tif 000055
【０２８３】
【化５３】
2020121822.tif 000056
【０２８４】  式中、炭素原子に結合する水素原子は、−ＯＨ、−ＣＮ又はＰＡＰ１−ＳｐＡＰ１−で置換されてもよい。
【０２８５】  ＳｐＺＡＴ１１は、単結合、炭素原子数１〜２５の直鎖状若しくは分岐状のアルキレン基を表す。ただし、アルキレン基中の水素原子は、−ＯＨ、−ＣＮ、−ＺＺＡＴ１１−ＲＺＡＴ１１又はＰＡＰ１−ＳｐＡＰ１−で置換されてもよく、アルキレン基中の−ＣＨ２−は、酸素原子が直接隣接しないように環式基、−Ｏ−、−ＣＯＯ−、−Ｃ（＝Ｏ）−、−ＯＣＯ−又は−ＣＨ＝ＣＨ−で置換されてもよい。
【０２８６】  ＲＺＡＴ１１は、水素原子、炭素原子数１〜８の直鎖状若しくは分岐状のアルキル基を表す。ただし、アルキル基中の水素原子は、−ＯＨ、−ＣＮ、−ＳｐＡＴ１−ＷＡＴ１−ＺＡＴ１又はＰＡＰ１−ＳｐＡＰ１−で置換されてもよく、アルキル基中の−ＣＨ２−は、酸素原子が直接隣接しないように環式基、−Ｏ−、−ＣＯＯ−、−Ｃ（＝Ｏ）−、−ＯＣＯ−、−ＣＨ＝ＣＨ−又は−ＺＺＡＴ１１−で置換されてもよい。
【０２８７】  一般式（ＺＡＴ１−２）で表される基としては、下記一般式（ＺＡＴ１−２−１）〜（ＺＡＴ１−２−９）で表される基であることが好ましい。
【０２８８】
【化５４】
2020121822.tif 000057
【０２８９】  式中、炭素原子に結合する水素原子は、ハロゲン原子、−ＯＨ、−ＣＮ又はＰＡＰ１−ＳｐＡＰ１−で置換されてもよい。
【０２９０】  ＳｐＺＡＴ１１は、単結合、炭素原子数１〜２５の直鎖状若しくは分岐状のアルキレン基を表す。ただし、アルキレン基中の水素原子は、−ＯＨ、−ＣＮ又はＰＡＰ１−ＳｐＡＰ１−で置換されてもよく、アルキレン基中の−ＣＨ２−は、酸素原子が直接隣接しないように環式基、−Ｏ−、−ＣＯＯ−、−Ｃ（＝Ｏ）−、−ＯＣＯ−、−ＣＨ＝ＣＨ−又は−ＺＺＡＴ１１−で置換されてもよい。
【０２９１】  一般式（ＺＡＴ１−１）で表される基としては、下記の基が挙げられる。
【０２９２】
【化５５】
2020121822.tif 000058
【０２９３】
【化５６】
2020121822.tif 000059
【０２９４】
【化５７】
2020121822.tif 000060
【０２９５】
【化５８】
2020121822.tif 000061
【０２９６】
【化５９】
2020121822.tif 000062
【０２９７】  式中、Ｒｔｃは、水素原子、炭素原子数１〜２０のアルキル基又はＰＡＰ１−ＳｐＡＰ１−を表す。ただし、アルキル基中の水素原子は、−ＯＨ、−ＣＮ又はＰＡＰ１−ＳｐＡＰ１−で置換されてもよく、アルキル基中の−ＣＨ２−は、酸素原子が直接隣接しないように環式基、−Ｏ−、−ＣＯＯ−、−Ｃ（＝Ｏ）−、−ＯＣＯ−、−ＣＨ＝ＣＨ−又は−ＺＺＡＴ１１−で置換されてもよい。
【０２９８】  分子内の水素原子は、ＰＡＰ１−ＳｐＡＰ１−で置換されてもよい。
【０２９９】  ＊は、結合手を表す。
【０３００】  上記のＺＡＴ１として好ましい基のうち、液晶組成物中に安定に混和することによって保存安定性を確保できると共に、吸着媒への適度に高い吸着力に由来する良好な配向規制力を示すことから、ＯＨを含む基が特に好ましい。また、メソゲン基としては（ＡＬ−１）との組み合わせが特に好ましい。
【０３０１】  配向助剤は、吸着基に含まれる極性要素や重合性基に含まれる極性要素が局在化する形態であることが好ましい。吸着基は、液晶分子を垂直配向させるために重要な構造であり、吸着基と重合性基とが隣接していることで、より良好な配向性が得られ、また液晶組成物への良好な溶解性を示す。
【０３０２】  具体的には、配向助剤は、メソゲン基の同一環上に重合性基及び吸着基を有する形態であることが好ましい。かかる形態には、１つ以上の重合性基及び１つ以上の吸着基がそれぞれ同一環上に結合している形態と、１つ以上の重合性基の少なくとも１つ又は１つ以上の吸着基の少なくとも１つのうち、一方が他方に結合して、同一環上に重合性基及び吸着基を有する形態とが含まれる。
【０３０３】  また、この場合、重合性基に結合するスペーサ基中の水素原子が、吸着基で置換されてもよく、さらには吸着基中の水素原子が、スペーサ基を介して重合性基で置換されてもよい。
【０３０４】  配向助剤（自発配向性化合物）としては、下記一般式（ＳＡＬ）で表される化合物であることが好ましい。
【０３０５】
【化６０】
2020121822.tif 000063
【０３０６】  式中、炭素原子に結合する水素原子は、炭素原子数１〜２５の直鎖状若しくは分岐状のアルキル基、−ＯＨ、−ＣＮ、−ＳｐＡＴ１−ＷＡＴ１−ＺＡＴ１又はＰＡＰ１−ＳｐＡＰ１−で置換されてもよい。ただし、アルキル基中の水素原子は、−ＯＨ、−ＣＮ、−ＳｐＡＴ１−ＷＡＴ１−ＺＡＴ１又はＰＡＰ１−ＳｐＡＰ１−で置換されてもよく、アルキル基中の−ＣＨ２−は、酸素原子が直接結合しないように環式基、−Ｏ−、−ＣＯＯ−、−Ｃ（＝Ｏ）−、−ＯＣＯ−又は−ＣＨ＝ＣＨ−で置換されてもよい。
【０３０７】  ＲＡＫ１は、一般式（ＡＫ）におけるＲＡＫ１と同じ意味を表す。
【０３０８】  ＡＡＬ１及びＡＡＬ２は、それぞれ独立して、一般式（ＡＬ）におけるＡＡＬ１及びＡＡＬ２と同じ意味を表す。
【０３０９】  ＺＡＬ１は、一般式（ＡＬ）におけるＺＡＬ１と同じ意味を表す。
【０３１０】  ｍＡＬ１は、一般式（ＡＬ）におけるｍＡＬ１と同じ意味を表す。
【０３１１】  ＳｐＡＴ１は、一般式（ＡＴ）におけるＳｐＡＴ１と同じ意味を表す。
【０３１２】  ＷＡＴ１は、一般式（ＡＴ）におけるＷＡＴ１と同じ意味を表す。
【０３１３】  ＺＡＴ１は、一般式（ＡＴ）におけるＺＡＴ１と同じ意味を表す。
【０３１４】  一般式（ＳＡＬ）で表される化合物としては、下記式（ＳＡＬ−１．１）〜（ＳＡＬ−２．９）で表される化合物であることが好ましい。
【０３１５】
【化６１】
2020121822.tif 000064
【０３１６】
【化６２】
2020121822.tif 000065
【０３１７】
【化６３】
2020121822.tif 000066
【０３１８】
【化６４】
2020121822.tif 000067
【０３１９】
【化６５】
2020121822.tif 000068
【０３２０】
【化６６】
2020121822.tif 000069
【０３２１】
【化６７】
2020121822.tif 000070
【０３２２】
【化６８】
2020121822.tif 000071
【０３２３】
【化６９】
2020121822.tif 000072
【０３２４】
【化７０】
2020121822.tif 000073
【０３２５】
【化７１】
2020121822.tif 000074
【０３２６】
【化７２】
2020121822.tif 000075
【０３２７】
【化７３】
2020121822.tif 000076
【０３２８】
【化７４】
2020121822.tif 000077
【０３２９】  液晶組成物中に含まれる配向助剤の量は、０．０１〜１０質量％程度であることが好ましい。そのより好ましい下限値は、液晶分子を更に好適に配向させる観点から、０．０５質量％、０．１質量％である。一方、そのより好ましい上限値は、応答特性を改善する観点から、７質量％、５質量％、４質量％、３質量％、１質量％である。本発明の構成を採用することにより、十分な量の配向助剤を液晶組成物に溶解し得る。
【０３３０】  上記配向助剤の合計の含有量は、本願の上記配向助剤を含む組成物に対して、０．０５〜１０％含んでいることが好ましく、０．１〜８％含んでいることが好ましく、０．１〜５％含んでいることが好ましく、０．１〜３％含んでいることが好ましく、０．２〜２％含んでいることが好ましく、０．２〜１．３％含んでいることが好ましく、０．２〜１％含んでいることが好ましく、０．２〜０．５６％含んでいることが好ましい。
【０３３１】  上記配向助剤の合計の含有量の好ましい下限値は、本願の一般式（Ｐ）で表される化合物を含む組成物に対して、０．０１％であり、０．０３％であり、０．０５％であり、０．０８％であり、０．１％であり、０．１５％であり、０．２％であり、０．２５％であり、０．３％である。
【０３３２】  上記配向助剤の合計の含有量の好ましい上限値は、本願の一般式（Ｐ）で表される化合物を含む組成物に対して、１０％であり、８％であり、５％であり、３％であり、１．５％であり、１．２％であり、１％であり、０．８％であり、０．５％である。
【０３３３】  含有量が少ないと上記配向助剤を加える効果が現れにくく、液晶組成物の自発配向性が弱くなってしまうなどの問題が発生し、多すぎると液晶の信頼性が低下する等の問題が生じる。このため、これらのバランスを考慮し含有量を設定する。＜カラーフィルタ＞  本発明におけるカラーフィルタは、ブラックマトリックス及び少なくともＲＧＢ三色画素部から構成されるが、ＲＧＢ三色画素部は、色材として、色材として、Ｒ画素部中にはジケトピロロピロール顔料及び／又は油溶アニオン性 赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及び／又はカチオン性青色有機染料から選ばれる１種又は２種以上を含有する。（Ｒ画素部）  前記Ｒ画素部中のジケトピロロピロール顔料が、Ｃ．Ｉ．Ｐｉｇｍｅｎｔ  Ｒｅｄ  ２５４、同２５５、２６４、臭素化ジケトピロロピロール顔料、溶剤性赤色有機染料がＣ．Ｉ．Ｓｏｌｖｅｎｔ  Ｒｅｄ  ５２、同１１１、同１２４、同１３５、同１４１、同１４５、同１５１、同１７９であることが好ましい。
【０３３４】  前記Ｒ画素部中に更に、Ｃ．Ｉ．Ｐｉｇｍｅｎｔ  Ｒｅｄ  １７７、同２４２、同１６６、同１６７、同１７９、Ｃ．Ｉ．Ｐｉｇｍｅｎｔ  Ｏｒａｎｇｅ  ３８、同７１、Ｃ．Ｉ．Ｐｉｇｍｅｎｔ  Ｙｅｌｌｏｗ  １５０、同２１５、同１８５、同１３８、同１３９、Ｃ．Ｉ．Ｓｏｌｖｅｎｔ Ｒｅｄ ８９、Ｃ．Ｉ．Ｓｏｌｖｅｎｔ  Ｏｒａｎｇｅ  ５６、Ｃ．Ｉ．Ｓｏｌｖｅｎｔ  Ｙｅｌｌｏｗ  ２１、同８２、同８３：１、同３３、同１６２からなる群から選ばれる少なくとも１種の有機染顔料を含有し、ハイブリッド化するのが好ましい。（Ｇ画素部）  前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２、同６３、フタロシアニン系緑色染料が、下記一般式（ＰＩＧ−１）で表される染料、フタロシアニン系青色染料が、Ｃ．Ｉ．Ｓｏｌｖｅｎｔ  Ｂｌｕｅ  ６７、アゾ系黄色有機染料が、Ｃ．Ｉ．Ｓｏｌｖｅｎｔ  Ｙｅｌｌｏｗ  １６２であることが好ましい。
【０３３５】
【化７５】
2020121822.tif 000078
【０３３６】（式中、一般式（ＰＩＧ−１）において、Ｘ１ｉ〜Ｘ１６ｉは、水素原子、フッ素原子、塩素原子、臭素原子または一般式（ＰＩＧ−２）、（ＰＩＧ−３）、（ＰＩＧ−４）、（ＰＩＧ−５）を表す。ひとつのベンゼン環に結合した４個のＸの原子は同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１７ｉは酸素、イオウ、スルホン（−ＳＯ２−）を表す。Ｘ１８ｉは、水素原子、置換基を有していてもよい炭素数１から２９のアルキル基、の炭素数２から２０のアルケニル基、炭素数３から３０のアルキニル基、炭素数３から３０シクロアルキル基、３から３０シクロアルケニル基、炭素数６から３０のシクロアルキニル基、又は炭素数６から３０アリール基を表す。ｋは１から５の整数を表す。
【０３３７】  前期Ｇ画素部中に更に、Ｃ．Ｉ．Ｐｉｇｍｅｎｔ  Ｙｅｌｌｏｗ  １５０、同２１５、同１８５、同１３８、Ｃ．Ｉ．Ｓｏｌｖｅｎｔ  Ｙｅｌｌｏｗ  ２１、同８２、同８３：１、同３３からなる群から選ばれる少なくとも１種の有機染顔料を含有し、ハイブリッド化するのが好ましい。（Ｂ画素部）  前記Ｂ画素部中のε型銅フタロシニアン顔料がＣ．Ｉ．Ｐｉｇｍｅｎｔ  １５：６、カチオン性青色有機染料が、下記一般式（ＰＩＧ−６）、（ＰＩＧ−７）で表される染料であることが好ましい。
【０３３８】
【化７６】
2020121822.tif 000079
【０３３９】（式中、Ｒ１ｊ〜Ｒ６ｊは各々独立して水素原子、置換基を有していてもよい炭素数１〜８のアルキル基、又は置換基を有してもよいアリール基を表す。Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよい。Ｒ７ｊ及びＸ８ｊは各々独立して水素原子、ハロゲン原子、又は置換基を有してもよい炭素数１〜８のアルキル基を示す。Ｚ１ｊは炭素数４〜１２のアルキル基、又は、−Ｒ７ｊ−Ｂ１ｊ−Ｒ８ｊ−を表す。Ｒ７ｊおよびＲ８ｊは各々独立に置換基を有していてもよい炭素数２〜８のアルキル基を表す。［Ａ］ｂ−は任意のｂ価のアニオンを表す。、ａは２以上の整数を表す。ｂは２以上の整数を表す）  Ｂ画素部中に更に、キサンテン系染料、Ｃ．Ｉ．Ｐｉｇｍｅｎｔ  Ｂｌｕｅ  １、Ｃ．Ｉ．Ｐｉｇｍｅｎｔ  Ｖｉｏｌｅｔ  ２３、Ｃ．Ｉ．Ｂａｓｉｃ  Ｂｌｕｅ  ７、Ｃ．Ｉ．Ｂａｓｉｃ  Ｖｉｏｌｅｔ  １０、Ｃ．Ｉ．Ａｃｉｄ  Ｂｌｕｅ  １、同９０、同８３、Ｃ．Ｉ．Ｄｉｒｅｃｔ  Ｂｌｕｅ  ８６からなる群から選ばれる少なくとも１種の有機染顔料を含有し、ハイブリッド化するのが好ましい。
【０３４０】  また、カラーフィルタが、ブラックマトリックスとＲＧＢ三色画素部とＹ画素部とから構成され、色材として、Ｙ画素部に、Ｃ．Ｉ．Ｐｉｇｍｅｎｔ  Ｙｅｌｌｏｗ  １５０、同２１５、同１８５、同１３８、同１３９、Ｃ．Ｉ．Ｓｏｌｖｅｎｔ  Ｙｅｌｌｏｗ  ２１、８２、同８３：１、同３３及び同１６２からなる群から選ばれる少なくとも１種の黄色有機染顔料を含有するのも好ましい。
【０３４１】  本発明におけるカラーフィルタにおける各画素部のＣ光源下のＸＹＺ表色系での色度ｘ及び色度ｙは、液晶層の電圧保持率（ＶＨＲ）の低下、イオン密度（ＩＤ）の増加を防止し、白抜け、配向むら、焼き付けなどの表示不良の問題発生を抑制する観点から、以下のようなものが好ましい。
【０３４２】  Ｒ画素部のＣ光源下のＸＹＺ表色系での色度ｘは０．５８〜０．６９であるのが好ましく、０．６２〜０．６８であるのがより好ましく、色度ｙは０．３０〜０．３６であるのが好ましく、０．３１〜０．３５であるのがより好ましく、色度ｘは０．５８〜０．６９であり、且つ色度ｙは０．３０〜０．３６であるのがより好ましく、色度ｘは０．６２〜０．６８であり、且つ色度ｙは０．３１〜０．３５であるのがより好ましい。
【０３４３】  Ｇ画素部のＣ光源下のＸＹＺ表色系での色度ｘは０．１９〜０．３５であるのが好ましく、０．２０〜０．２９であるのがより好ましく、色度ｙは０．５４〜０．７６であるのが好ましく、０．６４〜０．７４であるのがより好ましく、色度ｘは０．１９〜０．３５であり、且つ色度ｙは０．５４〜０．７６であるのがより好ましく、色度ｘは０．２０〜０．２９であり、且つ色度ｙは０．６４〜０．７４であるのがより好ましい。
【０３４４】  Ｂ画素部のＣ光源下のＸＹＺ表色系での色度ｘは０．１２〜０．２０であるのが好ましく、０．１３〜０．１８であるのがより好ましく、色度ｙは０．０４〜０．１２であるのが好ましく、０．０５〜０．０９であるのがより好ましく、色度ｘは０．１２〜０．１８であり、且つ色度ｙは０．０４〜０．１２であるのがより好ましく、色度ｘは０．１３〜０．１７であり、且つ色度ｙは０．０４〜０．０９であるのがより好ましい。
【０３４５】  Ｙ画素部のＣ光源下のＸＹＺ表色系での色度ｘは０．４６〜０．５０であるのが好ましく、０．４７〜０．４８であるのがより好ましく、色度ｙは０．４８〜０．５３であるのが好ましく、０．５０〜０．５２であるのがより好ましく、色度ｘは０．４６〜０．５０であり、且つ色度ｙは０．４８〜０．５３であるのがより好ましく、色度ｘは０．４７〜０．４８であり、且つ色度ｙは０．５０〜０．５２であるのがより好ましい。
【０３４６】  ここで、ＸＹＺ表色系とは、１９３１年にＣＩＥ（国際照明委員会）において標準表色系として承認された表色系をいう。
【０３４７】  前記の各画素部における色度は、用いる染顔料の種類やそれらの混合比率を変えることで調整することができる。例えば、Ｒ画素の場合は赤色染顔料に黄色染顔料及び／又は橙色顔料を、Ｇ画素の場合は緑色染顔料に黄色染顔料を、Ｂ画素の場合は青色染顔料に紫色染顔料又は黄味の青色染顔料を適当量添加することによって調整することが可能である。また、顔料の粒径を適宜調整することによっても調整できる。
【０３４８】  カラーフィルタは、従来公知の方法でカラーフィルタ画素部を形成することができる。画素部の形成方法の代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【０３４９】  Ｒ画素、Ｇ画素、Ｂ画素、必要に応じてＹ画素等の他の色の画素ごとに、後記する光硬化性組成物を調製して、前記した操作を繰り返すことにより、所定の位置にＲ画素、Ｇ画素、Ｂ画素、Ｙ画素の着色画素部を有するカラーフィルタを製造することができる。
【０３５０】  後記する光硬化性組成物をガラス等の透明基板上に塗布する方法としては、例えば、スピンコート法、スリットコート法、ロールコート法、インクジェット法等が挙げられる。
【０３５１】  透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【０３５２】  現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【０３５３】  本発明のカラーフィルタ用色材は、本発明の液晶組成物と用いることで、液晶層の電圧保持率（ＶＨＲ）の低下、イオン密度（ＩＤ）の増加を防止し、白抜け、配向むら、焼き付けなどの表示不良の問題を解決する液晶表示装置を提供することが可能となる。
【０３５４】  前記光硬化性組成物の製造方法としては、本発明のカラーフィルタ用顔料組成物と、有機溶剤と分散剤とを必須成分として使用し、これらを混合し均一となる様に攪拌分散を行って、まずカラーフィルタの画素部を形成するための顔料分散液を調製してから、そこに、光硬化性化合物と、必要に応じて熱可塑性樹脂や光重合開始剤等を加えて前記光硬化性組成物とする方法が一般的である。
【０３５５】  ここで用いられる有機溶媒としては、例えば、トルエンやキシレン、メトキシベンゼン等の芳香族系溶剤、酢酸エチルや酢酸プロピルや酢酸ブチル、プロピレングリコールモノメチルエーテルアセテート、プロピレングリコールモノエチルエーテルアセテート、ジエチレングリコールメチルエーテルアセテート、ジエチレングリコールエチルエーテルアセテート、ジエチレングリコールプロピルエーテルアセテート、ジエチレングリコールブチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。
【０３５６】  ここで用いられる分散剤としては、例えば、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９、ルーブリゾール社のソルスパース３０００、ソルスパース９０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、顔料の分散安定性の向上、分散体の粘度特性を向上にも寄与する。
【０３５７】  また、分散助剤として、有機顔料誘導体の、例えば、フタルイミドメチル誘導体、同スルホン酸誘導体、同Ｎ−（ジアルキルアミノ）メチル誘導体、同Ｎ−（ジアルキルアミノアルキル）スルホン酸アミド誘導体等も含有することも出来る。もちろん、これら誘導体は、異なる種類のものを二種以上併用することも出来る。
【０３５８】  光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【０３５９】  光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス〔２−（メタ）アクリロイルオキシエチル）イソシアヌレート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【０３６０】  光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、ＢＡＳＦ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【０３６１】  また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【０３６２】  光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【０３６３】  前記した様な各材料を使用して、質量基準で、本発明のカラーフィルタ用顔料組成物１００部当たり、３００〜１０００部の有機溶剤と、１〜１００部の分散剤とを、均一となる様に攪拌分散して前記染顔料液を得ることができる。次いでこの顔料分散液に、本発明のカラーフィルタ用顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ画素部を形成するための光硬化性組成物を得ることができる。
【０３６４】  現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【０３６５】  フォトリソグラフィー法によるカラーフィルタ画素部の製造方法について詳記したが、本発明のカラーフィルタ用顔料組成物を使用して調製されたカラーフィタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で各色画素部を形成して、カラーフィルタを製造してもよい。
【０３６６】  有機顔料を基材に塗布して乾燥させた状態でカラーフィルタとしてもよいし、顔料分散体に硬化性樹脂が含まれる場合、熱や活性エネルギー線により硬化することでカラーフィルタとしてもよい。また、ホットプレート、オーブン等の加熱装置により、１００〜２８０℃で、所定時間加熱処理（ポストベーク）することによって、塗膜中の揮発性成分を除去する工程を行ってもかまわない。（配向膜）  本発明の液晶表示装置において、第一の基板と、第二の基板の一方の基板上の液晶組成物と接する面には液晶組成物を配向させるため、配向膜を有していても良い。配向膜を必要とする液晶表示装置においてはカラーフィルタと液晶層間に配置するものであるが、配向膜の膜厚が厚いものでも１００ｎｍ以下と薄く、カラーフィルタを構成する顔料等の色素と液晶層を構成する液晶化合物との相互作用を完全に遮断するものでは無い。
【０３６７】  又、配向膜を用いない液晶表示装置においては、カラーフィルタを構成する顔料等の色素と液晶層を構成する液晶化合物との相互作用はより大きくなる。
【０３６８】  配向膜材料としては、ポリイミド、ポリアミド、ＢＣＢ（ペンゾシクロブテンポリマー）、ポリビニルアルコールなどの透明性有機材料を用いることができ、特に、ｐ−フェニレンジアミン、４，４’−ジアミノジフエニルメタンなどの脂肪族または脂環族ジアミン等のジアミン及びブタンテトラカルボン酸無水物や２，３，５−トリカルボキシシクロペンチル酢酸無水物等の脂肪族又は脂環式テトラカルボン酸無水物、ピロメリット酸二無水物等の芳香族テトラカルボン酸無水物から合成されるポリアミック酸をイミド化した、ポリイミド配向膜が好ましい。この場合の配向付与方法は、ラビングを用いることが一般的であるが、垂直配向膜等に使用する場合は配向を付与しないで使用することもできる。
【０３６９】  配向膜材料としては、カルコン、シンナメート、シンナモイル又はアゾ基等を化合物中に含む、材料を使用することができ、ポリイミド、ポリアミド等の材料と組み合わせて使用してもよく、この場合配向膜はラビングを用いてもよく光配向技術を用いてもよい。
【０３７０】  配向膜は、基板上に前記配向膜材料をスピンコート法などの方法により塗布して樹脂膜を形成することが一般的であるが、一軸延伸法、ラングミュア・ブロジェット法等を用いることもできる。（透明電極）  本発明の液晶表示装置において、透明電極の材料としては、導電性の金属酸化物を用いることができ、金属酸化物としては酸化インジウム（Ｉｎ２Ｏ３）、酸化スズ（ＳｎＯ２）、酸化亜鉛（ＺｎＯ）、酸化インジウムスズ（Ｉｎ２Ｏ３―ＳｎＯ２）、酸化インジウム亜鉛（Ｉｎ２Ｏ３―ＺｎＯ）、ニオブ添加二酸化チタン（Ｔｉ１−ｘＮｂｘＯ２）、フッ素ドープ酸化スズ、グラフェンナノリボン又は金属ナノワイヤー等が使用できるが、酸化亜鉛（ＺｎＯ）、酸化インジウムスズ（Ｉｎ２Ｏ３―ＳｎＯ２）又は酸化インジウム亜鉛（Ｉｎ２Ｏ３―ＺｎＯ）が好ましい。これらの透明導電膜のパターニングには、フォト・エッチング法やマスクを用いる方法などを使用することができる。
【０３７１】  本発明の液晶表示装置は、特にアクティブマトリックス駆動用液晶表示装置に有用であり、ＴＮモード、ＩＰＳモード、高分子安定化ＩＰＳモード、ＦＦＳモード、ＯＣＢモード、ＶＡモード又はＥＣＢモード用液晶表示装置に適用できる。
【０３７２】  本液晶表示装置と、バックライトを組み合わせて、液晶テレビ、パソコンのモニター、携帯電話、スマートフォンのディスプレイや、ノート型パーソナルコンピューター、携帯情報端末、デジタルサイネージ等の様々な用途で使用される。バックライトとしては、冷陰極管タイプバックライト、無機材料を用いた発光ダイオードや有機ＥＬ素子を用いた、２波長ピークの擬似白色バックライトと３波長ピークのバックライト等がある。
【実施例】
【０３７３】  以下、例を挙げて本願発明を更に詳述するが、本願発明はこれらによって限定されるものではない。実施例において化合物の記載について以下の略号を用いる。なお、ｎは自然数を表す。【０３７４】  （側鎖）  −ｎ        −ＣｎＨ２ｎ＋１  炭素原子数ｎの直鎖状のアルキル基  ｎ−        ＣｎＨ２ｎ＋１−  炭素原子数ｎの直鎖状のアルキル基  −Ｏｎ      −ＯＣｎＨ２ｎ＋１  炭素原子数ｎの直鎖状のアルコキシル基  ｎＯ−      ＣｎＨ２ｎ＋１Ｏ−  炭素原子数ｎの直鎖状のアルコキシル基  −Ｖ        −ＣＨ＝ＣＨ２  Ｖ−        ＣＨ２＝ＣＨ−  −Ｖ１      −ＣＨ＝ＣＨ−ＣＨ３  １Ｖ−      ＣＨ３−ＣＨ＝ＣＨ−  −２Ｖ      −ＣＨ２−ＣＨ２−ＣＨ＝ＣＨ３  Ｖ２−      ＣＨ２＝ＣＨ−ＣＨ２−ＣＨ２−  −２Ｖ１    −ＣＨ２−ＣＨ２−ＣＨ＝ＣＨ−ＣＨ３  １Ｖ２−    ＣＨ３−ＣＨ＝ＣＨ−ＣＨ２−ＣＨ２  （連結基）−ｎ−          −ＣｎＨ２ｎ−−ｎＯ−        −ＣｎＨ２ｎ−Ｏ−−Ｏｎ−        −Ｏ−ＣｎＨ２ｎ−−ＣＯＯ−      −Ｃ（＝Ｏ）−Ｏ−−ＯＣＯ−      −Ｏ−Ｃ（＝Ｏ）−−ＣＦ２Ｏ−    −ＣＦ２−Ｏ−−ＯＣＦ２−    −Ｏ−ＣＦ２−  （環構造）【０３７５】
【化７７】
2020121822.tif 000080
【０３７６】  実施例中、測定した特性は以下の通りである。【０３７７】  ＴＮＩ  ：ネマチック相−等方性液体相転移温度（℃）  Δｎ  ：２５℃における屈折率異方性  Δε  ：２５℃における誘電率異方性  γ１  ：２５℃における回転粘度（ｍＰａ・ｓ）  Ｋ１１  ：２５℃における弾性定数Ｋ１１（ｐＮ）  Ｋ３３  ：２５℃における弾性定数Ｋ３３（ｐＮ）ＶＨＲ：６０℃における周波数６０Ｈｚ，印加電圧１Ｖの条件下での電圧保持率（％）「カラーフィルタの作成」［着色組成物の調製］［赤色染料着色組成物１］赤色染料１（Ｃ．Ｉ．Ｓｏｌｖｅｎｔ  Ｒｅｄ  １２４）１０部をポリビンに入れ、プロピレングリコールモノメチルエーテルアセテート５５部、０．３−０．４ｍｍφセプルビーズを加え、ペイントコンディショナー（東洋精機株式会社製）で４時間分散した後、５μｍのフィルタで濾過し染料着色液を得た。  この染料着色液７５．００部とポリエステルアクリレート樹脂（アロニックス（商標名）Ｍ７１００、東亜合成化学工業株式会社製）５．５０部、ジぺンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ１３．５部を分散撹拌機で撹拌し、孔径１．０μｍのフィルタで濾過し、赤色染料着色組成物１を得た。［赤色染料着色組成物２］  上記赤色染料着色組成物１の赤色染料１  １０部に代え、赤色染料２（Ｃ．Ｉ．Ｓｏｌｖｅｎｔ  Ｒｅｄ  １３５）８部と黄色染料１（Ｃ．Ｉ．Ｓｏｌｖｅｎｔ  Ｙｅｌｌｏｗ  ２１）２部を用いて、上記と同様にして、赤色染料着色組成物２を得た。［赤色染料着色組成物３］  上記赤色染料着色組成物１の赤色染料１  １０部に代え、赤色染料３（Ｃ．Ｉ．Ｓｏｌｖｅｎｔ  Ｒｅｄ  ５２）１０部を用いて、上記と同様にして、赤色染料着色組成物３を得た。［赤色染顔料着色組成物１］  上記赤色染料１  ４部、小角エックス線散乱法での平均一次粒子径が２５ｎｍ、規格化分散４０％の赤色顔料１（Ｃ．Ｉ．Ｐｉｇｍｅｎｔ  Ｒｅｄ  ２５４）２部と小角エックス線散乱法での平均一次粒子径が３０ｎｍ、規格化分散５０％の赤色顔料２（Ｃ．Ｉ．Ｐｉｇｍｅｎｔ  Ｒｅｄ  １７７）２部、小角エックス線散乱法での平均一次粒子径が３５ｎｍ、規格化分散６０％黄色顔料２（Ｃ．Ｉ．Ｐｉｇｍｅｎｔ  Ｙｅｌｌｏｗ  １３９）２部をポリビンに入れ、プロピレングリコールモノメチルエーテルアセテート５５部、ディスパービックＬＰＮ２１１１６（ビックケミー株式会社製）７．０部、Ｓａｉｎｔ−Ｇｏｂａｉｎ社製０．３−０．４ｍｍφジルコニアビーズ「ＥＲ−１２０Ｓ」を加え、ペイントコンディショナー（東洋精機株式会社製）で４時間分散した後、１μｍのフィルタで濾過し顔料分散液を得た。この顔料分散液７５．００部とポリエステルアクリレート樹脂（アロニックス（商標名）Ｍ７１００、東亜合成化学工業株式会社製）５．５０部、ジぺンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステル���ＥＰ１３．５部を分散撹拌機で撹拌し、孔径１．０μｍのフィルタで濾過し、赤色染顔料着色組成物１を得た。【０３７８】  なお、有機顔料の平均一次粒子径及び粒径分布は、特開２００６−１１３０４２公報の小角エックス線散乱法に基づく有機顔料分散体の小角エックス線散乱プロファイル（測定散乱プロファイル）から得られたものである。［赤色染顔料着色組成物２］  上記赤色染顔料着色組成物１の赤色顔料１を小角エックス線散乱法での平均一次粒子径が２０ｎｍ、規格化分散４０％の赤色顔料３（ＰＩＧ−８の臭素化ジケトピロロピロール顔料）に代え、上記と同様にして、赤色染顔料着色組成物２を得た。【０３７９】
【化７８】
2020121822.tif 000081
【０３８０】［赤色顔料着色組成物１］  上記赤色染顔料着色組成物１の赤色染料１  ４部、赤色顔料１  ２部、赤色顔料２  ２部、黄色顔料２  ２部に代え、小角エックス線散乱法での平均一次粒子径が５０ｎｍ、規格化分散７０％の赤色顔料４（Ｃ．Ｉ．Ｐｉｇｍｅｎｔ  Ｒｅｄ  ４８：１）を用いて、上記と同様にして、赤色顔料着色組成物１を得た。［緑色染料着色組成物１］  上記赤色染料着色組成物１の赤色染料１  １０部に代え、青色染料１（Ｃ．Ｉ．Ｓｏｌｖｅｎｔ  Ｂｌｕｅ  ６７）３部と黄色染料２（Ｃ．Ｉ．Ｓｏｌｖｅｎｔ  Ｙｅｌｌｏｗ  １６２）７部を用いて、上記と同様にして、緑色染料着色組成物１を得た。［緑色染料着色組成物２］  上記緑色染料着色組成物１の青色染料１  ３部を緑色染料１（ＰＩＧ−９の構造）８部、 黄色染料２（Ｃ．Ｉ．Ｓｏｌｖｅｎｔ  Ｙｅｌｌｏｗ  １６２）７部を２部に代えて  、上記と同様にして、緑色染料着色組成物２を得た。【０３８１】
【化７９】
2020121822.tif 000082
【０３８２】［緑色染料着色組成物３］上記緑色染料着色組成物１の青色染料１  ３部を緑色染料２（ＰＩＧ−１０の構造）９部、 黄色染料２（Ｃ．Ｉ．Ｓｏｌｖｅｎｔ  Ｙｅｌｌｏｗ  １６２）７部を１部に代えて  、上記と同様にして、緑色染料着色組成物３を得た。【０３８３】
【化８０】
2020121822.tif 000083
【０３８４】［緑色染料着色組成物４］  上記緑色染料着色組成物１の青色染料１  ３部と黄色染料２  ７部に代え緑色染料１（Ｃ．Ｉ．Ｓｏｌｖｅｎｔ  Ｇｒｅｅｎ  ７）１０部を用いて、上記と同様にして、緑色染料着色組成物４を得た。［緑色染顔料着色組成物１］  上記赤色染顔料着色組成物１の赤色染料１  ４部、赤色顔料１  ２部、赤色顔料２  ２部、黄色顔料２  ２部に代え、上記緑色染料１ ３部と緑色顔料１（Ｃ．Ｉ．Ｐｉｇｍｅｎｔ  Ｇｒｅｅｎ  ５８、ＤＩＣ株式会社製「ＦＡＳＴＯＧＥＮ  ＧＲＥＥＮ  Ａ３５０」）３部と黄色顔料１（Ｃ．Ｉ．Ｐｉｇｍｅｎｔ  Ｙｅｌｌｏｗ  １５０、ＢＡＹＥＲ社製ＦＡＮＣＨＯＮ  ＦＡＳＴ  ＹＥＬＬＯＷ  Ｅ４ＧＮ）４部を用いて、上記と同様にして、緑色染顔料着色組成物１を得た。［緑色染顔料着色組成物２］  上記緑色染顔料着色組成物１の緑色顔料１  ３部、黄色顔料１  ４部に代え、緑色顔料２（Ｃ．Ｉ．Ｐｉｇｍｅｎｔ  Ｇｒｅｅｎ  ６３）２部と黄色顔料２（Ｃ．Ｉ．Ｐｉｇｍｅｎｔ  ＹＥＬＬＯＷ  １３８）５部を用いて、上記と同様にして、緑色染顔料着色組成物２を得た。［青色染料着色組成物１］  上記赤色染料着色組成物１の赤色染料１  １０部に代え、青色染料２（Ｃ．Ｉ．Ｂａｓｉｃ  Ｂｌｕｅ  ７，ＰＩＧ−１１の構造）１０部を用いて、上記と同様にして、青色染料着色組成物１を得た。【０３８５】
【化８１】
2020121822.tif 000084
【０３８６】［青色染料着色組成物２］  上記赤色染料着色組成物１の赤色染料１  １０部に代え、青色染料３（ＰＩＧ−１２の構造）１０部を用いて、上記と同様にして、青色染料着色組成物２を得た。【０３８７】
【化８２】
2020121822.tif 000085
【０３８８】［青色染料着色組成物３］  上記赤色染料着色組成物１の赤色染料１  １０部に代え、青色染料４（ＰＩＧ−１３の構造）１０部を用いて、上記と同様にして、青色染料着色組成物３を得た。【０３８９】
【化８３】
2020121822.tif 000086
【０３９０】［青色染料着色組成物４］  上記青色染料着色組成物２の青色染料１  １０部に代え、青色染料５（Ｃ．Ｉ．Ｓｏｌｖｅｎｔ  Ｂｌｕｅ  １２）１０部を用いて、上記と同様にして、青色染料着色組成物４を得た。［青色染顔料着色組成物１］  上記赤色染顔料着色組成物１の赤色染料１  ４部、赤色顔料１  ２部、赤色顔料２  ２部、黄色顔料２  ２部に代え、小角エックス線散乱法での平均一次粒子径が２０ｎｍ、規格化分散５０％青色顔料１(Ｃ．Ｉ．Ｐｉｇｍｅｎｔ  Ｂｌｕｅ  １５：６)８部とＰＩＧ−１４のキサンテン系染料２部、を用いて、上記と同様にして、青色染顔料着色組成物１を得た。【０３９１】
【化８４】
2020121822.tif 000087
【０３９２】［青色染顔料着色組成物２］  上記青色染顔料着色組成物１の青色顔料１  ８部を９部に代え、キサンテン系染料２部を青色染料２（Ｃ．Ｉ．Ｂａｓｉｃ  Ｂｌｕｅ  ７，ＰＩＧ−１１の構造）代え、上記と同様にして、青色染顔料着色組成物２を得た。［黄色染顔料着色組成物１］  上記赤色染顔料着色組成物１の赤色染料１  ４部、赤色顔料１  ２部、赤色顔料２  ２部、黄色顔料２  ２部に代え、黄色染料１  ６部と黄色顔料１（Ｃ．Ｉ．Ｐｉｇｍｅｎｔ  Ｙｅｌｌｏｗ  １５０、ＬＡＮＸＥＳＳ社製ＦＡＮＣＨＯＮ  ＦＡＳＴ  ＹＥＬＬＯＷ  Ｅ４ＧＮ）４部を用いて、上記と同様にして、黄色染顔料着色組成物１を得た。【０３９３】  下記表に示す染料着色組成物、顔料着色組成物又は染顔料着色組成物を用い、カラーフィルタ１〜５を作成した。【０３９４】
【表１】
2020121822.tif 000088
【０３９５】
【表２】
2020121822.tif 000089
【０３９６】（実施例１〜２０）  以下の表に示すＬＣ−１の液晶組成物を調整し、それらの物性を測定した。物性は下記表のとおりであった。【０３９７】
【表３】
2020121822.tif 000090
【０３９８】  前記の液晶組成物１００質量部に対し、重合性化合物を表３中の添加量で添加した重合性化合物含有液晶組成を調製した。【０３９９】  絶縁層上にパターン化された透明な共通電極からなる透明電極層を有し、表１に示すカラーフィルタ層を具備した配向膜を有さない第一の基板（共通電極基板）と、アクティブ素子により駆動される透明画素電極を有する画素電極層を有する配向膜を有さない第二の基板（画素電極基板）とを作製した。第一の基板上に液晶組成物を滴下し、第二の基板で挟持し、シール材を常圧で１１０℃２時間の条件で硬化させた。その後東芝ライテック社製のＵＶ蛍光ランプを１２０分間照射し（３１３ｎｍにおける照度１．７ｍＷ／ｃｍ２）、セルギャップ３．５μｍの液晶表示素子を得た。【０４００】  得られた液晶セルのＶＨＲを測定した結果、本願発明のカラーフィルタと重合性液晶組成物を有する液晶表示素子はいずれにも優れた特性を有することが確認された。【０４０１】
【化８５】
2020121822.tif 000091
【０４０２】
【表４】
2020121822.tif 000092
【０４０３】
【表５】
2020121822.tif 000093
【０４０４】
【表６】
2020121822.tif 000094
【０４０５】
【表７】
2020121822.tif 000095
【０４０６】（実施例２１〜１４０）  以下の表に示すＬＣ−２からＬＣ−７の液晶組成物を調整し、それらの物性を測定した。物性は下記表のとおりであった。【０４０７】
【表８】
2020121822.tif 000096
【０４０８】
【表９】
2020121822.tif 000097
【０４０９】  前記の各液晶組成物１００質量部に対し、重合性化合物を下記表中の添加量で添加した重合性化合物含有液晶組成を調製した。その後実施例１と同様の方法で液晶表示素子を作成し、ＶＨＲを測定した。本願発明のカラーフィルタと重合性液晶組成物を有する液晶表示素子はいずれにも優れた特性を有することが確認された。【０４１０】
【表１０】
2020121822.tif 000098
【０４１１】
【表１１】
2020121822.tif 000099
【０４１２】
【表１２】
2020121822.tif 000100
【０４１３】
【表１３】
2020121822.tif 000101
【０４１４】
【表１４】
2020121822.tif 000102
【０４１５】
【表１５】
2020121822.tif 000103
【０４１６】
【表１６】
2020121822.tif 000104
【０４１７】
【表１７】
2020121822.tif 000105
【０４１８】
【表１８】
2020121822.tif 000106
【０４１９】
【表１９】
2020121822.tif 000107
【０４２０】
【表２０】
2020121822.tif 000108
【０４２１】
【表２１】
2020121822.tif 000109
【０４２２】
【表２２】
2020121822.tif 000110
【０４２３】
【表２３】
2020121822.tif 000111
【０４２４】
【表２４】
2020121822.tif 000112
【０４２５】
【表２５】
2020121822.tif 000113
【０４２６】
【表２６】
2020121822.tif 000114
【０４２７】
【表２７】
2020121822.tif 000115
【０４２８】
【表２８】
2020121822.tif 000116
【０４２９】
【表２９】
2020121822.tif 000117
【０４３０】
【表３０】
2020121822.tif 000118
【０４３１】
【表３１】
2020121822.tif 000119
【０４３２】
【表３２】
2020121822.tif 000120
【０４３３】
【表３３】
2020121822.tif 000121
【０４３４】（比較例１〜８）  液晶組成物ＬＣ−１１００質量部に対し、重合性化合物を下記表中の添加量で添加した重合性化合物含有液晶組成を調製した。【０４３５】
【表３４】
2020121822.tif 000122
【０４３６】
【表３５】
2020121822.tif 000123
【０４３７】  絶縁層上にパターン化された透明な共通電極からなる透明電極層、カラーフィルタ層及び垂直配向膜（ＪＡＬＳ−２０９６）を具備した第一の基板（共通電極基板）と、アクティブ素子により駆動される透明画素電極を有する画素電極層及び垂直配向膜を有する第二の基板（画素電極基板）とを作製した。配向膜の焼成条件は２００℃４０分とした。第一の基板上に液晶組成物を滴下し、第二の基板で挟持し、シール材を常圧で１１０℃２時間の条件で硬化させた。その後東芝ライテック社製のＵＶ蛍光ランプを１２０分間照射し（３１３ｎｍにおける照度１．７ｍＷ／ｃｍ２）、セルギャップ３．５μｍの液晶表示素子を得た。【０４３８】  得られた液晶セルのＶＨＲを測定した結果、いずれも特性が劣ることが確認された。
【図１】
2020121822.tif 000136
【図２】
2020121822.tif 000137
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
対向に配置された第一の基板及び第二の基板と、前記第一の基板と前記第二の基板との間に充填された液晶層と、ブラックマトリックス及び少なくともＲＧＢ三色画素部から構成されるカラーフィルタと、を有し、
前記液晶層が一般式（Ｉ）
【化１】
2020121822.tif 000138
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、
一般式（ＩＩ）
【化２】
2020121822.tif 000139
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素原子で置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有し、
配向助剤を含有し、さらに、
下記一般式（Ｐ）
【化３】
2020121822.tif 000140
（式（Ｐ）中、Ｒｐ１は、水素原子、フッ素原子、シアノ基、炭素原子数１〜１５のアルキル基又は−Ｓｐｐ２−Ｐｐ２を表す。ただし、アルキル基中に存在する１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよい。また、アルキル基中に存在する１個又は２個以上の水素原子は、それぞれ独立して、シアノ基、フッ素原子又は塩素原子で置換されてもよい。
Ｐｐ１及びＰｐ２は、それぞれ独立して、下記一般式（Ｐｐ１−１）〜式（Ｐｐ１−９）のいずれかを表す。
【化４】
2020121822.tif 000141
（式中、Ｒｐ１１及びＲｐ１２は、それぞれ独立して、水素原子、炭素原子数１〜５のアルキル基又は炭素原子数１〜５のハロゲン化アルキル基を表し、Ｗｐ１１は、単結合、−Ｏ−、−ＣＯＯ−、−ＯＣＯ−、又は−ＣＨ２−を表し、ｔｐ１１は、０、１又は２を表すが、分子内にＲｐ１１、Ｒｐ１２、Ｗｐ１１及び／又はｔｐ１１が複数存在する場合、それらは同一であっても異なってもよい。）
Ｓｐｐ１及びＳｐｐ２は、それぞれ独立して、単結合又はスペーサ基を表す。
Ｚｐ１及びＺｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）２−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１は、それぞれ独立して、水素原子又は炭素原子数１〜４のアルキル基を表すが、分子内にＲＺＰ１が複数存在する場合、それらは同一であっても異なってもよい。）を表す。
Ａｐ１、Ａｐ２及びＡｐ３は、それぞれ独立して、
（ａｐ）  １，４−シクロヘキシレン基（この基中に存在する１個の−ＣＨ２−又は隣接していない２個以上の−ＣＨ２−は、−Ｏ−で置換されてもよい。）
（ｂｐ）  １，４−フェニレン基（この基中に存在する１個の−ＣＨ＝又は隣接していない２個以上の−ＣＨ＝は、−Ｎ＝で置換されてもよい。）及び
（ｃｐ）  ナフタレン−２，６−ジイル基、ナフタレン−１，４−ジイル基、ナフタレン−１，５−ジイル基、１，２，３，４−テトラヒドロナフタレン−２，６−ジイル基、デカヒドロナフタレン−２，６−ジイル基、フェナントレン−２，７−ジイル基又はアントラセン−２，６−ジイル基（これらの基中に存在する１個の−ＣＨ＝又は隣接していない２個以上の−ＣＨ＝は、−Ｎ＝で置換されてもよい。）
からなる群より選ばれる基（前記基（ａｐ）、基（ｂｐ）及び基（ｃｐ）は、それぞれ独立して、この基中に存在する水素原子が、ハロゲン原子、炭素原子数１〜８のアルキル基又は炭素原子数１〜８のアルケニル基、シアノ基又は−Ｓｐｐ２−Ｐｐ２で置換されてもよい。）を表す。
ｍｐ１は、０、１、２又は３を表す。
分子内にＺｐ１、Ａｐ２、Ｓｐｐ２及び／又はＰｐ２が複数存在する場合、それらは同一であっても異なってもよい。ただし、Ａｐ３は、ｍｐ１が０で、Ａｐ１が基（ｃｐ）で表される基である場合、単結合であっても良い。
なお、重合性化合物からは、配向助剤を除く。）
で表される重合性化合物を１種又は２種以上含有し、該重合性化合物の量は下限値が０．１質量％であり、上限値が１質量％であり、
前記ＲＧＢ三色画素部が、色材として、Ｒ画素部中にはジケトピロロピロール顔料及び油溶性赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及びカチオン性青色有機染料から選ばれる１種又は２種以上を含有する、前記第一の基板と前記第二の基板のうち少なくとも一方の基板表面に配向膜を備えておらず、液晶層に含まれる配向助剤、重合性化合物又はそれらが重合した重合物から形成された配向制御層を有する液晶表示装置。
【請求項２】
前記Ｒ画素部中のジケトピロロピロール顔料が、Ｃ．Ｉ．Ｐｉｇｍｅｎｔ  Ｒｅｄ  ２５４、同２５５、２６４、臭素化ジケトピロロピロール顔料、溶剤性赤色有機染料がＣ．Ｉ．Ｓｏｌｖｅｎｔ  Ｒｅｄ  ５２、同１１１、同１２４、同１３５、同１４１、同１４５、同１５１、同１７９であることを特徴とする請求項１に記載の液晶表示装置。
【請求項３】
前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２、同６３、フタロシアニン系緑色染料が、下記一般式（ＰＩＧ−１）で表される染料、フタロシアニン系青色染料が、Ｃ．Ｉ．Ｓｏｌｖｅｎｔ  Ｂｌｕｅ  ６７、アゾ系黄色有機染料が、Ｃ．Ｉ．Ｓｏｌｖｅｎｔ  Ｙｅｌｌｏｗ  １６２であることを特徴とする請求項１又は２に記載の液晶表示装置。
【化５】
2020121822.tif 000142
（式中、一般式（ＰＩＧ−１）において、Ｘ１ｉ〜Ｘ１６ｉは、水素原子、フッ素原子、塩素原子、臭素原子または一般式（ＰＩＧ−２）、（ＰＩＧ−３）、（ＰＩＧ−４）、（ＰＩＧ−５）を表す。ひとつのベンゼン環に結合した４個のＸの原子は同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１7ｉは酸素、イオウ、スルホン（−ＳＯ２−）を表す。Ｘ１8ｉは、水素原子、置換基を有していてもよい炭素数１から２９のアルキル基、の炭素数２から２０のアルケニル基、炭素数３から３０のアルキニル基、炭素数３から３０シクロアルキル基、３から３０シクロアルケニル基、炭素数６から３０のシクロアルキニル基、又は炭素数６から３０アリール基を表す。ｋは１から５の整数を表す。
【請求項４】
前記Ｂ画素部中のε型銅フタロシニアン顔料がＣ．Ｉ．Ｐｉｇｍｅｎｔ  １５：６、カチオン性青色有機染料が、下記一般式（ＰＩＧ−６）、（ＰＩＧ−７）で表される染料であることを特徴とする請求項１〜３の何れか一項に記載の液晶表示装置。
【化６】
2020121822.tif 000143
（式中、Ｒ１ｊ〜Ｒ６ｊは各々独立して水素原子、置換基を有していてもよい炭素数１〜８のアルキル基、又は置換基を有してもよいアリール基を表す。Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよい。Ｒ７ｊ及びＸ８ｊは各々独立して水素原子、ハロゲン原子、又は置換基を有してもよい炭素数１〜８のアルキル基を示す。Ｚ１ｊは炭素数４〜１２のアルキル基、又は、−Ｒ７ｊ−Ｂ１ｊ−Ｒ８ｊ−を表す。Ｒ７ｊおよびＲ８ｊは各々独立に置換基を有していてもよい炭素数２〜８のアルキル基を表す。［Ａ］ｂ−は任意のｂ価のアニオンを表す。ａは２以上の整数を表す。ｂは２以上の整数を表す）
【請求項５】
前記配向助剤が、メソゲン基、吸着基及び配向誘導基を有する請求項１〜４の何れか一項に記載の液晶表示装置。
【請求項６】
前記吸着基が水素結合により吸着媒と結合可能な基である請求項５に記載の液晶表示装置。
【請求項７】
前記吸着基がＮ、Ｏ、Ｓ、Ｐ、Ｂ及びＳｉからなる群から選択される少なくとも１種のヘテロ原子と炭素原子とが連結した原子団を有する極性要素を含む基である請求項５〜６の何れか一項に記載の液晶表示装置。
【請求項８】
前記吸着基が一般式（ＡＴ）
【化７】
2020121822.tif 000144
（式中、ＳｐＡＴ１は、単結合、炭素原子数１〜２５個の直鎖状又は分岐状のアルキレン基を表し、前記アルキレン基中の水素原子は−ＯＨ、−ＣＮ、−ＷＡＴ１−ＺＡＴ１又はＰＡＰ１−ＳｐＡＰ１−に置換されてもよく、前記アルキレン基中の−ＣＨ２−は酸素原子が直接結合しないように環式基、−Ｏ−、−ＣＯＯ−、−Ｃ（＝Ｏ）−、−ＯＣＯ−、−ＣＨ＝ＣＨ−に置換されてもよく、
ＷＡＴ１は、単結合又は一般式（ＷＡＴ１）又は（ＷＡＴ２）を表し、
【化８】
2020121822.tif 000145
（式中、ＳｐＷＡＴ１及びＳｐＷＡＴ２はそれぞれ独立して、単結合、炭素原子数１〜２５個の直鎖状又は分岐状のアルキレン基を表し、前記アルキレン基中の水素原子は−ＯＨ、−ＣＮ、−ＳｐＡＴ１−ＷＡＴ１−ＺＡＴ１又はＰＡＰ１−ＳＡＰ１−に置換されてもよく、前記アルキレン基中の−ＣＨ２−は酸素原子が直接結合しないように環式基、−Ｏ−、−ＣＯＯ−、−Ｃ（＝Ｏ）−、−ＯＣＯ−、−ＣＨ＝ＣＨ−に置換されてもよい。）
ＺＡＴ１は、極性要素を含む１価の基を表し、ＺＡＴ１中の水素原子は−ＯＨ、−ＣＮ、−ＳｐＡＴ１−ＷＡＴ１−ＺＡＴ１又はＰＡＰ１−ＳＡＰ１−に置換されてもよく、
ＰＡＰ１−ＳｐＡＰ１−は重合性基を表す。）
で表される請求項５〜７の何れか一項に記載の液晶表示装置。
【請求項９】
前記メソゲン基が一般式（ＡＬ）
【化９】
2020121822.tif 000146
（式中、ＺＡＬ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表し、このアルキレン基中の１個又は隣接しない２個以上の−ＣＨ２−は−Ｏ−、−ＣＯＯ−又は−ＯＣＯ−で置換されてもよく、
ＡＡＬ１及びＡＡＬ２はそれぞれ独立して、２価の環式基を表し、
ＺＡＬ及びＡＡＬ中の１個又は２個以上の水素原子はそれぞれ独立して、ハロゲノ基、吸着基、Ｐａｌ−Ｓｐａｌ−又は１価の有機基で置換されていてもよく、
なお、分子内にＺＡＬ１及びＡＡＬ１が複数存在する場合に、それぞれ互いに同一であっても異なっていてもよく、
ｍＡＬ１は、１〜５の整数を表し、
Ｐａｌ−Ｓｐａｌ−は重合性基を表し、
上記式中の左端の＊及び右端の＊は結合手を表す。）で表される請求項５〜８の何れか一項に記載の液晶表示素子。
【請求項１０】
前記配向誘導基が直鎖状若しくは分岐状の炭素原子数１〜２０のアルキル基を表し、当該アルキル基中の１個又は２個以上の−ＣＨ２−は酸素原子が直接結合することなく、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、当該アルキル基中の１個又は２個以上の水素原子はそれぞれ独立して、ハロゲノ基に置換していてもよい請求項５〜９の何れか一項に記載の液晶表示装置。
【請求項１１】
前記配向助剤が、重合するための重合性基を有する請求項５〜１０の何れか一項に記載の液晶表示装置。
【請求項１２】
前記重合性基がＰＡＰ１−ＳｐＡＰ１−で表される基であり、ＰＡＰ１が、以下の一般式（ＡＰ−１）〜一般式（ＡＰ−９）
【化１０】
2020121822.tif 000147
（式中、ＲＡＰ１及びＲＡＰ２はそれぞれ独立して、水素原子、炭素原子数１〜５のアルキル基又は炭素原子数１〜１０のハロゲン化アルキル基を表し、該アルキル基中の１個又は２個以上の−ＣＨ２−は−Ｏ−又は−ＣＯ−により置換されていてもよく、該アルキル基中の１個又は２個以上の水素原子はそれぞれ独立して、ハロゲン原子又は水酸基に置換されていてもよく、ＷＡＰ１は単結合、−Ｏ−、−ＣＯＯ−又は−ＣＨ２−を表し、ｔＡＰ１は、０、１又は２を表す。）
で表される請求項１１に記載の液晶表示装置。
【請求項１３】
前記液晶層を構成する液晶組成物が前記一般式（ＩＩ）で表される化合物として、一般式（ＩＩ−１）で表される化合物を含有する請求項１〜１２の何れか一項に記載の液晶表示装置。
【化１１】
2020121822.tif 000148
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。）
【請求項１４】
前記液晶層を構成する液晶組成物が、更に一般式（ＩＩＩ）
【化１２】
2020121822.tif 000149
（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−を表し、ｎは０、１又は２を表す。ただし、一般式（Ｉ）、一般式（ＩＩ−１）で表される化合物を除く。）で表される化合物を含有する請求項１〜１３の何れか一項に記載の液晶表示装置。
【請求項１５】
前記配向制御層が重合性基を有する配向助剤が重合した重合物から形成された配向制御層である請求項１〜１４のいずれか一項に記載の液晶表示装置。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
対向に配置された第一の基板及び第二の基板と、前記第一の基板と前記第二の基板との間に充填された液晶層と、ブラックマトリックス及び少なくともＲＧＢ三色画素部から構成されるカラーフィルタと、を有し、
前記液晶層が一般式（Ｉ）
【化１】
2020121822.tif 000150
（式中、Ｒ１及びＲ２はそれぞれ独立して、炭素原子数１〜８のアルキル基、炭素原子数２〜８のアルケニル基、炭素原子数１〜８のアルコキシ基又は炭素原子数２〜８のアルケニルオキシ基を表す。）で表される化合物を１０〜５０重量％含有し、
一般式（ＩＩ）
【化２】
2020121822.tif 000151
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ３及びＺ４はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｂ及びＣはそれぞれ独立してフッ素原子で置換されていてもよい、１，４−フェニレン基又はトランス−１，４−シクロヘキシレン基を表し、ｍ及びｎはそれぞれ独立して０〜４の整数を表し、ｍ＋ｎ＝１〜４である。）で表される化合物を３５〜８０重量％含有し、
配向助剤を含有し、さらに、
下記一般式（Ｐ）
【化３】
2020121822.tif 000152
（式（Ｐ）中、Ｒｐ１は、水素原子、フッ素原子、シアノ基、炭素原子数１〜１５のアルキル基又は−Ｓｐｐ２−Ｐｐ２を表す。ただし、アルキル基中に存在する１個又は隣接しない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−で置換されてもよい。また、アルキル基中に存在する１個又は２個以上の水素原子は、それぞれ独立して、シアノ基、フッ素原子又は塩素原子で置換されてもよい。
Ｐｐ１及びＰｐ２は、それぞれ独立して、下記一般式（Ｐｐ１−１）〜式（Ｐｐ１−９）のいずれかを表す。
【化４】
2020121822.tif 000153
（式中、Ｒｐ１１及びＲｐ１２は、それぞれ独立して、水素原子、炭素原子数１〜５のアルキル基又は炭素原子数１〜５のハロゲン化アルキル基を表し、Ｗｐ１１は、単結合、−Ｏ−、−ＣＯＯ−、−ＯＣＯ−、又は−ＣＨ２−を表し、ｔｐ１１は、０、１又は２を表すが、分子内にＲｐ１１、Ｒｐ１２、Ｗｐ１１及び／又はｔｐ１１が複数存在する場合、それらは同一であっても異なってもよい。）
Ｓｐｐ１及びＳｐｐ２は、それぞれ独立して、単結合又はスペーサ基を表す。
Ｚｐ１及びＺｐ２は、それぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）２−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１は、それぞれ独立して、水素原子又は炭素原子数１〜４のアルキル基を表すが、分子内にＲＺＰ１が複数存在する場合、それらは同一であっても異なってもよい。）を表す。
Ａｐ１、Ａｐ２及びＡｐ３は、それぞれ独立して、
（ａｐ）  １，４−シクロヘキシレン基（この基中に存在する１個の−ＣＨ２−又は隣接していない２個以上の−ＣＨ２−は、−Ｏ−で置換されてもよい。）
（ｂｐ）  １，４−フェニレン基（この基中に存在する１個の−ＣＨ＝又は隣接していない２個以上の−ＣＨ＝は、−Ｎ＝で置換されてもよい。）及び
（ｃｐ）  ナフタレン−２，６−ジイル基、ナフタレン−１，４−ジイル基、ナフタレン−１，５−ジイル基、１，２，３，４−テトラヒドロナフタレン−２，６−ジイル基、デカヒドロナフタレン−２，６−ジイル基、フェナントレン−２，７−ジイル基又はアントラセン−２，６−ジイル基（これらの基中に存在する１個の−ＣＨ＝又は隣接していない２個以上の−ＣＨ＝は、−Ｎ＝で置換されてもよい。）
からなる群より選ばれる基（前記基（ａｐ）、基（ｂｐ）及び基（ｃｐ）は、それぞれ独立して、この基中に存在する水素原子が、ハロゲン原子、炭素原子数１〜８のアルキル基又は炭素原子数１〜８のアルケニル基、シアノ基又は−Ｓｐｐ２−Ｐｐ２で置換されてもよい。）を表す。
ｍｐ１は、０、１、２又は３を表す。
分子内にＺｐ１、Ａｐ２、Ｓｐｐ２及び／又はＰｐ２が複数存在する場合、それらは同一であっても異なってもよい。ただし、Ａｐ３は、ｍｐ１が０で、Ａｐ１が基（ｃｐ）で表される基である場合、単結合であっても良い。
なお、重合性化合物からは、配向助剤を除く。）
で表される重合性化合物を１種又は２種以上含有し、該重合性化合物の量は下限値が０．１質量％であり、上限値が０．５質量％であり、
前記ＲＧＢ三色画素部が、色材として、Ｒ画素部中にはジケトピロロピロール顔料及び油溶性赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及びカチオン性青色有機染料から選ばれる１種又は２種以上を含有し、
前記Ｒ画素部中のジケトピロロピロール顔料が、Ｃ．Ｉ．Ｐｉｇｍｅｎｔ  Ｒｅｄ  ２５４、同２５５、２６４、臭素化ジケトピロロピロール顔料、油溶性赤色有機染料がＣ．Ｉ．Ｓｏｌｖｅｎｔ  Ｒｅｄ  ５２、同１１１、同１２４、同１３５、同１４１、同１４５、同１５１、同１７９であり、
前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２、同６３、フタロシアニン系緑色染料が、下記一般式（ＰＩＧ−１）で表される染料、フタロシアニン系青色染料が、Ｃ．Ｉ．Ｓｏｌｖｅｎｔ  Ｂｌｕｅ  ６７、アゾ系黄色有機染料が、Ｃ．Ｉ．Ｓｏｌｖｅｎｔ  Ｙｅｌｌｏｗ  １６２であり、
【化５】
2020121822.tif 000154
（式中、一般式（ＰＩＧ−１）において、Ｘ１ｉ〜Ｘ１６ｉは、水素原子、フッ素原子、塩素原子、臭素原子または一般式（ＰＩＧ−２）、（ＰＩＧ−３）、（ＰＩＧ−４）、（ＰＩＧ−５）を表す。ひとつのベンゼン環に結合した４個のＸの原子は同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１７ｉは酸素、イオウ、スルホン（−ＳＯ２−）を表す。Ｘ１８ｉは、水素原子、置換基を有していてもよい炭素数１から２９のアルキル基、の炭素数２から２０のアルケニル基、炭素数３から３０のアルキニル基、炭素数３から３０シクロアルキル基、３から３０シクロアルケニル基、炭素数６から３０のシクロアルキニル基、又は炭素数６から３０アリール基を表す。ｋは１から５の整数を表す。）
前記Ｂ画素部中のε型銅フタロシニアン顔料がＣ．Ｉ．Ｐｉｇｍｅｎｔ  １５：６、カチオン性青色有機染料が、下記一般式（ＰＩＧ−６）、（ＰＩＧ−７）で表される染料であり、
【化６】
2020121822.tif 000155
（式中、Ｒ１ｊ〜Ｒ６ｊは各々独立して水素原子、置換基を有していてもよい炭素数１〜８のアルキル基、又は置換基を有してもよいアリール基を表す。Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよい。Ｒ７ｊ及びＸ８ｊは各々独立して水素原子、ハロゲン原子、又は置換基を有してもよい炭素数１〜８のアルキル基を示す。Ｚ１ｊは炭素数４〜１２のアルキル基を表す。［Ａ］ｂ−は任意のｂ価のアニオンを表す。ａは２以上の整数を表す。ｂは２以上の整数を表す。）
前記第一の基板と前記第二の基板のうち少なくともカラーフィルタを有する側の基板表面に配向膜を備えておらず、液晶層に含まれる配向助剤、重合性化合物又はそれらが重合した重合物から形成された配向制御層を有する液晶表示装置。
【請求項２】
前記配向助剤が、メソゲン基、吸着基及び配向誘導基を有する請求項１に記載の液晶表示装置。
【請求項３】
前記吸着基が水素結合により吸着媒と結合可能な基である請求項２に記載の液晶表示装置。
【請求項４】
前記吸着基がＮ、Ｏ、Ｓ、Ｐ、Ｂ及びＳｉからなる群から選択される少なくとも１種のヘテロ原子と炭素原子とが連結した原子団を有する極性要素を含む基である請求項２〜３の何れか一項に記載の液晶表示装置。
【請求項５】
前記吸着基が一般式（ＡＴ）
【化７】
2020121822.tif 000156
（式中、ＳｐＡＴ１は、単結合、炭素原子数１〜２５個の直鎖状又は分岐状のアルキレン基を表し、前記アルキレン基中の水素原子は−ＯＨ、−ＣＮ、−ＷＡＴ１−ＺＡＴ１又はＰＡＰ１−ＳｐＡＰ１−に置換されてもよく、前記アルキレン基中の−ＣＨ２−は酸素原子同士が直接結合しないように環式基、−Ｏ−、−ＣＯＯ−、−Ｃ（＝Ｏ）−、−ＯＣＯ−、−ＣＨ＝ＣＨ−に置換されてもよく、
ＷＡＴ１は、単結合又は一般式（ＷＡＴ１）又は（ＷＡＴ２）を表し、
【化８】
2020121822.tif 000157
（式中、ＳｐＷＡＴ１及びＳｐＷＡＴ２はそれぞれ独立して、単結合、炭素原子数１〜２５個の直鎖状又は分岐状のアルキレン基を表し、前記アルキレン基中の水素原子は−ＯＨ、−ＣＮ、−ＳｐＡＴ１−ＷＡＴ１−ＺＡＴ１又はＰＡＰ１−ＳＡＰ１−に置換されてもよく、前記アルキレン基中の−ＣＨ２−は酸素原子同士が直接結合しないように環式基、−Ｏ−、−ＣＯＯ−、−Ｃ（＝Ｏ）−、−ＯＣＯ−、−ＣＨ＝ＣＨ−に置換されてもよい。）
ＺＡＴ１は、極性要素を含む１価の基を表し、ＺＡＴ１中の水素原子は−ＯＨ、−ＣＮ、−ＳｐＡＴ１−ＷＡＴ１−ＺＡＴ１又はＰＡＰ１−ＳＡＰ１−に置換されてもよく、
ＰＡＰ１−ＳｐＡＰ１−は重合性基を表す。）
で表される請求項２〜４の何れか一項に記載の液晶表示装置。
【請求項６】
前記メソゲン基が一般式（ＡＬ）
【化９】
2020121822.tif 000158
（式中、ＺＡＬ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表し、このアルキレン基中の１個又は隣接しない２個以上の−ＣＨ２−は−Ｏ−、−ＣＯＯ−又は−ＯＣＯ−で置換されてもよく、
ＡＡＬ１及びＡＡＬ２はそれぞれ独立して、２価の環式基を表し、
ＺＡＬ及びＡＡＬ中の１個又は２個以上の水素原子はそれぞれ独立して、ハロゲノ基、吸着基、Ｐａｌ−Ｓｐａｌ−又は１価の有機基で置換されていてもよく、
なお、分子内にＺＡＬ１及びＡＡＬ１が複数存在する場合に、それぞれ互いに同一であっても異なっていてもよく、
ｍＡＬ１は、１〜５の整数を表し、
Ｐａｌ−Ｓｐａｌ−は重合性基を表し、
上記式中の左端の＊及び右端の＊は結合手を表す。）で表される請求項２〜５の何れか一項に記載の液晶表示素子。
【請求項７】
前記配向誘導基が直鎖状若しくは分岐状の炭素原子数１〜２０のアルキル基を表し、当該アルキル基中の１個又は２個以上の−ＣＨ２−は酸素原子同士が直接結合することなく、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、当該アルキル基中の１個又は２個以上の水素原子はそれぞれ独立して、ハロゲノ基に置換していてもよい請求項２〜６の何れか一項に記載の液晶表示装置。
【請求項８】
前記配向助剤が、重合するための重合性基を有する請求項２〜７の何れか一項に記載の液晶表示装置。
【請求項９】
前記重合性基がＰＡＰ１−ＳｐＡＰ１−で表される基であり、ＰＡＰ１が、以下の一般式（ＡＰ−１）〜一般式（ＡＰ−９）
【化１０】
2020121822.tif 000159
（式中、ＲＡＰ１及びＲＡＰ２はそれぞれ独立して、水素原子、炭素原子数１〜５のアルキル基又は炭素原子数１〜１０のハロゲン化アルキル基を表し、該アルキル基中の１個又は２個以上の−ＣＨ２−は−Ｏ−又は−ＣＯ−により置換されていてもよく、該アルキル基中の１個又は２個以上の水素原子はそれぞれ独立して、ハロゲン原子又は水酸基に置換されていてもよく、ＷＡＰ１は単結合、−Ｏ−、−ＣＯＯ−又は−ＣＨ２−を表し、ｔＡＰ１は、０、１又は２を表す。）
で表される請求項８に記載の液晶表示装置。
【請求項１０】
前記液晶層を構成する液晶組成物が前記一般式（ＩＩ）で表される化合物として、一般式（ＩＩ−１）で表される化合物を含有する請求項１〜９の何れか一項に記載の液晶表示装置。
【化１１】
2020121822.tif 000160
（式中、Ｒ３及びＲ４はそれぞれ独立して炭素原子数１〜８のアルキル基、炭素原子数２〜８のアルケニル基、炭素原子数１〜８のアルコキシ基又は炭素原子数２〜８のアルケニルオキシ基を表し、Ｚ５は単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、ｍ１は０又は１を表す。）
【請求項１１】
前記液晶層を構成する液晶組成物が、更に一般式（ＩＩＩ）
【化１２】
2020121822.tif 000161
（式中、Ｒ７及びＲ８はそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｄ、Ｅ及びＦはそれぞれ独立して、フッ素置換されていてもよい１，４−フェニレン基又はトランス−１，４−シクロヘキシレンを表し、Ｚ２は単結合、−ＯＣＨ２−、−ＯＣＯ−、−ＣＨ２Ｏ−又は−ＣＯＯ−を表し、ｎは０、１又は２を表す。ただし、一般式（Ｉ）、一般式（ＩＩ−１）で表される化合物を除く。）で表される化合物を含有する請求項１〜１０の何れか一項に記載の液晶表示装置。
【請求項１２】
前記配向制御層が重合性基を有する配向助剤が重合した重合物から形成された配向制御層である請求項１〜１１のいずれか一項に記載の液晶表示装置。
【国際調査報告】
2020121822.tif 000162
2020121822.tif 000163
2020121822.tif 000164
2020121822.tif 000165